【事件の表示】
　特許第５８２４８５５号発明「白色発光ダイオード光源用のカラーフィルタおよびそれを用いた液晶表示装置」の特許異議申立事件について、次のとおり決定する。
【結　論】
　特許第５８２４８５５号の明細書、特許請求の範囲を訂正請求書に添付された訂正明細書、訂正特許請求の範囲のとおり、訂正後の請求項〔２−６〕について訂正することを認める。
　特許第５８２４８５５号の請求項１、３ないし６に係る特許を維持する。
　特許第５８２４８５５号の請求項２に係る特許についての特許異議の申立てを却下する。
【理　由】
第１　手続の経緯
　特許第５８２４８５５号の請求項１〜６に係る特許についての出願は、平成２３年４月２８日の出願であって、平成２７年１０月２３日にその特許権の設定登録がされ、その後、その特許について、特許異議申立人遠藤晃により特許異議の申立てがされ、平成２８年９月３０日付けで取消理由が通知され、同年１１月２８日付けで意見書の提出及び訂正請求がされ、平成２９年２月２４日付けで特許異議申立人遠藤晃から意見書が提出され、同年７月２６日付けで取消理由が通知され、同年９月２９日付けで意見書が提出され、同年１１月２７日付けで特許異議申立人遠藤晃から上申書が提出されたものである。
第２　訂正の適否
１　訂正の内容（下線は、特許権者が付与したとおりであって、訂正箇所を示すものである。）
（１）訂正事項１
　特許請求の範囲の請求項２を削除する。
（２）訂正事項２
　特許請求の範囲の請求項３に「レーキ顔料であることを特徴とする請求項１または請求項２に記載の白色発光ダイオード光源用のカラーフィルタ。」と記載されているのを、「レーキ顔料であることを特徴とする請求項
１に
（３）訂正事項３
　特許請求の範囲の請求項４に「Ｃ．Ｉ． Ａｃｉｄ Ｂｌｕｅ ８３であることを特徴とする請求項１または請求項２に記載の白色発光ダイオード光源用のカラーフィルタ。」と記載されているのを、「Ｃ．Ｉ． Ａｃｉｄ Ｂｌｕｅ ８３であることを特徴とする請求項
１に
（４）訂正事項４
　特許請求の範囲の請求項５に「含有することを特徴とする請求項１乃至請求項４のいずれかに記載の白色発光ダイオード光源用のカラーフィルタ。」と記載されているのを、「含有することを特徴とする請求項１
、請求項３、および、
（５）訂正事項５
　特許請求の範囲の請求項６に「カラーフィルタは請求項１乃至請求項５のいずれかに記載のカラーフィルタ」と記載されているのを、「カラーフィルタは請求項１
、請求項３、請求項４、および、
（６）訂正事項６
　願書に添付した明細書の段落【０００６】に「本発明の他の態様として、前記青色パターンは、色材として前記トリアリールメタン化合物とともにピグメントブルー１５：６を含有するような構成とした。本発明の他の態様として、前記トリアリールメタン化合物は、レーキ顔料、あるいは、Ｃ．Ｉ． Ａｃｉｄ Ｂｌｕｅ ８３であるような構成とした。」と記載されているのを、「本発明の他の態様として、前
記ト
２　訂正の目的の適否、特許請求の範囲の拡張・変更の存否、新規事項の有無及び一群の請求項
（１）訂正事項１ 
ア　訂正の目的の適否 
　訂正事項１は、特許請求の範囲の請求項２を削除するものであるから、特許法第１２０条の５第２項ただし書第１号に規定する特許請求の範囲の減縮を目的とするものである。
イ　特許請求の範囲の拡張・変更の存否 
　訂正事項１は、請求項の削除であり、カテゴリーや対象、目的を変更するものではないから、実質上特許請求の範囲を拡張し、又は変更するものには該当せず、特許法第１２０条の５第９項で準用する特許法第１２６条第６項に適合する。 
 　 
ウ　新規事項の有無 
　訂正事項１は、請求項の削除であり、特許法第１２０条の５第９項で準用する特許法第１２６条第５項に適合する。
（２）訂正事項２〜５ 
ア　訂正の目的の適否 
　訂正事項２〜５は、訂正前の請求項３〜６が請求項２を引用することを含む記載であるところ、請求項２を引用しないものとすることにより、「色材としてトリアリールメタン化合物」「を含有する」態様のうち、「色材として前記トリアリールメタン化合物とともにピグメントブルー１５：６を含有する」態様を削除する訂正であるから、特許法第１２０条の５第２項ただし書第１号に規定する特許請求の範囲の減縮を目的とするものである。
イ　特許請求の範囲の拡張・変更の存否 
　訂正事項２〜５は、「色材としてトリアリールメタン化合物」「を含有する」態様のうち、「色材として前記トリアリールメタン化合物とともにピグメントブルー１５：６を含有する」態様を削除する訂正であり、カテゴリーや対象、目的を変更するものではないから、実質上特許請求の範囲を拡張し、又は変更するものには該当せず、特許法第１２０条の５第９項で準用する特許法第１２６条第６項に適合する。 
 　 
ウ　新規事項の有無 
　訂正事項２〜５は、「色材としてトリアリールメタン化合物」「を含有する」態様のうち、「色材として前記トリアリールメタン化合物とともにピグメントブルー１５：６を含有する」態様を削除する訂正であり、特許法第１２０条の５第９項で準用する特許法第１２６条第５項に適合する。
（３）訂正事項６
ア　訂正の目的の適否 
　訂正事項６は、上記訂正事項１に係る訂正に伴って、特許請求の範囲と明細書の記載との整合を図るための訂正であり、特許法第１２０条の５第２項ただし書第３号に規定する明瞭でない記載の釈明を目的とするものである。
イ　特許請求の範囲の拡張・変更の存否 
　訂正事項６は、願書に添付した明細書の段落【０００６】から、「本発明の他の態様として、」「前記青色パターンは、色材として前記トリアリールメタン化合物とともにピグメントブルー１５：６を含有するような構成とした。」との記載を削除する訂正であり、複数の態様のうちの一つを削除するものであるから、実質上特許請求の範囲を拡張し、又は変更するものには該当せず、特許法第１２０条の５第９項で準用する特許法第１２６条第６項に適合する。 
 　 
ウ　新規事項の有無 
　訂正事項６は、上記イのとおり、複数の態様のうちの一つを削除するものであるから、特許法第１２０条の５第９項で準用する特許法第１２６条第５項に適合する。
（４）一群の請求項 
　訂正事項１ないし５よる訂正は、訂正後の請求項２ないし６についての訂正であるが、訂正前の請求項３ないし６は、訂正前の請求項２の記載をそれぞれ引用しているものであるから、訂正前の請求項２ないし６は、一群の請求項である。したがって、訂正事項１ないし５は、一群の請求項に対して請求されたものであるから、特許法第１２０条の５第４項に適合する。
　また、訂正事項６は、請求項２ないし６に対応する課題を解決する手段が記載された明細書の段落【０００６】の記載を削除する訂正であるから、一群の請求項である請求項２ないし６の全てが訂正事項６の対象であり、それ以外の請求項については対象とならない。
　したがって、訂正事項６は、特許法第１２０条の５第９項で準用する特許法第１２６条第４項に適合する。
３　小括 
　以上のとおりであるから、本件訂正請求の訂正事項１ないし６による訂正は、いずれも特許法第１２０条の５第２項ただし書第１号及び第３号に掲げる事項を目的とするものであり、同法同条第４項、かつ、同法同条第９項で準用する同法第１２６条第４項ないし第６項の規定に適合するので、本件訂正請求による訂正を認める。
第３　特許異議の申立てについて
１　本件特許発明
　本件訂正請求により訂正された請求項１ないし６に係る発明（以下、それぞれを「本件特許発明１」ないし「本件特許発明６」という。）は、その特許請求の範囲の請求項１ないし６に記載された次の事項により特定されるとおりのものである。
「【請求項１】
  白色発光ダイオードを光源とする液晶表示装置に使用するカラーフィルタにおいて、
  透明基板と、該透明基板上に位置する着色層と、を備え、該着色層は赤色パターン、緑色パターン、青色パターンを少なくとも有し、
  白色発光ダイオード光源の発光波長分布の青色発光ピーク波長と前記青色パターンの光透過率ピーク波長との差が５ｎｍ以下であり、白色発光ダイオード光源の発光波長分布の緑色発光ピーク波長と前記緑色パターンの光透過率ピーク波長との差が５ｎｍ以下であり、前記青色パターンは、色材としてトリアリールメタン化合物のみを含有することを特徴とする白色発光ダイオード光源用のカラーフィルタ。
【請求項２】
削除
【請求項３】
  前記トリアリールメタン化合物は、レーキ顔料であることを特徴とする請求項
１に
【請求項４】
  前記トリアリールメタン化合物は、Ｃ．Ｉ． Ａｃｉｄ Ｂｌｕｅ ８３であることを特徴とする請求項
１に
【請求項５】
  前記緑色パターンは、色材としてピグメントグリーン５８とピグメントイエロー１３８を含有することを特徴とする請求項１
、請求項３、および、
【請求項６】
  カラーフィルタが液晶層を介して対向基板と対向して配設され、カラーフィルタを構成する複数色の各色パターンが画素をなすような液晶表示装置において、
  カラーフィルタは請求項１
、請求項３、請求項４、および、
  対向基板の前記カラーフィルタと対向する面と反対側に白色発光ダイオード光源を備えることを特徴とする液晶表示装置。 」
２　取消理由の概要
　訂正前の請求項１ないし６に係る特許に対して平成２８年９月３０日付け及び平成２９年７月２６日付けで特許権者に通知した取消理由の要旨は、次のとおりである。
理由（１） 
　本件特許の請求項１ないし６に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。　　　　　　　　　　　　　　　　　　　記 
甲１：特開２００９−１９２６６４号公報 
甲２：Willy Herbst, Klaus Hunger, Industrial Organic Pigments, Second, Completely Revised Edition, A Wiley company （１９９７年発行） 
甲３：特開２００４−１０１７０５号公報 
甲４：特開２０１０−２４９８６９号公報 
甲５：特開２０１０−８３９１２号公報 
甲６：特開２０１１−６６０２号公報（公開日：平成２３年１月１３日） 
甲７：特開２０１１−２２５０２号公報（公開日：平成２３年２月３日） 
甲８：特開２００８−２０３６８４号公報 
ア　請求項１
（ア）本件請求項１に係る発明は、甲１（主引例）の発明、甲２の発明及び周知技術（甲３、甲８）に基づいて、当業者が容易に発明をすることができたものである。
（イ）本件請求項１に係る発明は、甲１（主引例）の発明、甲２の発明、甲４（副引例）の発明及び周知技術（甲３、甲８）に基づいて、当業者が容易に発明をすることができたものである。
（ウ）本件請求項１に係る発明は、甲１（主引例）の発明及び周知技術（甲６、甲７）に基づいて、当業者が容易に発明をすることができたものである。
イ　請求項２
　本件請求項２に係る発明は、甲１（主引例）の発明、甲２の発明、甲４（副引例）の発明及び周知技術（甲３、甲８）又は甲１（主引例）の発明、甲２の発明、甲４（副引例）の発明、甲５の発明（副引例）及び周知技術（甲３、甲８）に基づいて、当業者が容易に発明をすることができたものである。
ウ　請求項３
　本件請求項３に係る発明は、甲１（主引例）の発明、甲２の発明、甲４（副引例）の発明及び周知技術（甲３、甲８）、甲１（主引例）の発明、甲２の発明、甲４（副引例）の発明、甲５の発明（副引例）及び周知技術（甲３、甲８）又は甲１（主引例）の発明及び周知技術（甲６、甲７）に基づいて、当業者が容易に発明をすることができたものである。
エ　請求項５
　本件請求項５に係る発明は、甲１（主引例）の発明、甲２の発明、甲４（副引例）の発明及び周知技術（甲３、甲８）、甲１（主引例）の発明、甲２の発明、甲４（副引例）の発明、甲５の発明（副引例）及び周知技術（甲３、甲８）又は甲１（主引例）の発明及び周知技術（甲６、甲７）に基づいて、当業者が容易に発明をすることができたものである。
オ　請求項６
　本件請求項６に係る発明は、甲１（主引例）の発明、甲２の発明、甲４（副引例）の発明及び周知技術（甲３、甲８）、甲１（主引例）の発明、甲２の発明、甲４（副引例）の発明、甲５の発明（副引例）及び周知技術（甲３、甲８）又は甲１（主引例）の発明及び周知技術（甲６、甲７）に基づいて、当業者が容易に発明をすることができたものである。
理由（２） 
　本件請求項１、２及び４に係る発明の特許は、特許請求の範囲の記載が下記の点で不備のため、特許法第３６条第６項第１号及び第２号に規定する要件を満たしていない。したがって、請求項１、２及び４に係る発明の特許は取り消すべきものである。 
　　　　　　　　　　　　　　　　　　記 
ア　本件請求項１には、「・・・前記青色パターンは、色材として
トリアリールメタン化合物のみを含有する
請求項１に記載の
　請求項２に係る発明は、その字句どおりに読めば、トリアリールメタン化合物のみを含有する場合は、包含されないから、「請求項１に記載の」との表現を用いた従属請求項としての記載は、発明を不明確なものとしている。
　したがって、本件請求項２に係る発明は、日本語として不適切な表現がある結果、発明が不明確であるから、特許法第３６条第６項第２号に規定する要件を満たしていない。
イ　本件請求項１に係る発明に対応する実施例は、「試料１」として記載されたものである。発明の詳細な説明において、たった一つの実施例である「試料１」のみの結果をもって、どのようなトリアリールメタン化合物でも「試料１」と同様な技術的効果が奏されるとはいえない。
　したがって、本件請求項１に係る発明は、出願時の技術的常識に照らしても、請求項１に係る発明の範囲まで、発明の詳細な説明に開示された内容を拡張ないし一般化できるとはいえないから、特許法第３６条第６項第１号に規定する要件を満たしていない。
ウ　本件請求項２に係る発明は、「色材として前記トリアリールメタン化合物とともにピグメントブルー１５：６を含有する」ものであるが、発明の詳細な説明において、「トリアリールメタン化合物とともにピグメントブルー１５：６を含有する」場合は記載されていない。
　したがって、本件請求項２に係る発明は、出願時の技術的常識に照らしても、請求項２に係る発明の範囲まで、発明の詳細な説明に開示された内容を拡張ないし一般化できるとはいえないから、特許法第３６条第６項第１号に規定する要件を満たしていない。
エ　本件請求項４に係る発明は、トリアリールメタン化合物として「Ｃ．Ｉ． Ａｃｉｄ Ｂｌｕｅ ８３」であることを特定しているが、発明の詳細な説明において、「Ｃ．Ｉ． Ａｃｉｄ Ｂｌｕｅ ８３」
のみ
　したがって、本件請求項４に係る発明は、出願時の技術的常識に照らしても、請求項４に係る発明の範囲まで、発明の詳細な説明に開示された内容を拡張ないし一般化できるとはいえないから、特許法第３６条第６項第１号に規定する要件を満たしていない。
３　甲各号証の記載
（１）甲１
　本件特許出願前に頒布された刊行物である甲１には、以下の事項が記載されている。なお、下線は、当審で付したものである。以下同様。
「【０００７】
  本発明は、上記問題を解決するためのものであり、バックライトに青色ＬＥＤと赤・緑発光蛍光体を組み合わせて混色させた白色ＬＥＤを用いた場合に、液晶表示装置の色再現性を高く保ちながら輝度を向上させることのできるカラーフィルタ、および、これを用いた液晶表示装置を提供することを課題とする。」
「【００１５】
  以下に本発明のカラーフィルタおよび液晶表示装置について、その実施の形態に基づいて詳細に説明する。
本発明の一実施形態に係る液晶表示装置は、バックライトとして青色ＬＥＤと赤・緑発光蛍光体を組み合わせて混色させた白色ＬＥＤを用いる。この白色ＬＥＤの一例は図１に示すような発光特性を有しており、図２に示す従来の液晶表示装置に用いられていた冷陰極蛍光管（CCFL）の一例の発光スペクトル特性とは異なる。
【００１６】
  図２のような発光特性をもつＣＣＦＬは、青色・緑色の境界４９０ｎｍ付近および赤色・緑色の境界５８０ｎｍ付近にサブピークが存在するため色純度を低下させており、高色再現化のためには、純度の高い蛍光体を変更、もしくは組み合わせるカラーフィルタの分光特性の半値幅を狭める必要があるが、どちらの方法でも大きく輝度を低下させなければ実現できないといった問題があった。
これに対し、図１のような発光特性を持つ青色ＬＥＤと赤・緑発光蛍光体を組み合わせて混色させた白色ＬＥＤの発光ピークは、サブピークのない３波長光源となるため色再現性を向上させることが可能であった。
【００１７】
  そこで本発明は、
液晶表示装置において、バックライトに青色ＬＥＤと赤・緑発光蛍光体を組み合わせて混色させた白色ＬＥＤを用い、緑色画素にＣ．Ｉ．ピグメントグリーン５８を含有するカラーフィルタ
また、
緑色画素には、調色用として
Ｃ．Ｉ．ピグメントイエロー１３８が含有されている
図４に示すように、Ｃ．Ｉ．ピグメントグリーン５８は、４９０ｎｍ〜６３０ｎｍの透過率がＣ．Ｉ．ピグメントグリーン３６より高く、色相が黄味であることから、調色に用いる黄色顔料の配合比率を少なくすることができる。これにより、Ｃ．Ｉ．ピグメントグリーン３６を用いた場合に比べ濁りの少ない、色純度に優れ、且つ明るいカラーフィルタとすることができる。
【００１８】
  本実施形態に係る
液晶表示装置に具備するカラーフィルタは、少なくとも透明基板上に赤色画素、緑色画素、青色画素を備える
【００１９】
  以下に、本発明によるカラーフィルタを得るための方法を詳述する。
カラーフィルタの基板に用いられる透明基板は可視光に対してある程度の透過率を有するものが好ましく、より好ましくは８０％以上の透過率を有するものを用いることができる。一般に液晶表示装置に用いられているものでよく、ＰＥＴなどのプラスチック基板やガラスが挙げられるが、通常はガラス基板を用いるとよい。遮光パターンを用いる場合はあらかじめ該透明基板上にクロム等の金属薄膜や遮光性樹脂による格子状パターンを公知の方法で付けたものを用いればよい。
【００２０】
  透明基板上への各色画素の作製方法は、公知のインクジェット法、印刷法、フォトレジスト法、エッチング法など何れの方法で作製しても構わない。しかし、高精細、分光特性の制御性及び色再現性等を考慮すれば、透明な樹脂中に顔料を、光開始剤、重合性モノマーと共に適当な溶剤に分散させた感光性着色組成物を透明基板上に塗膜として形成し、塗膜へのパターン露光、現像をすることで一色の画素を形成する工程を各色毎に繰り返し行ってカラーフィルタを作製するフォトレジスト法が好ましい。」
「【００２２】
　
各色画素の形成に用いる感光性着色組成物に用いることのできる有機顔料
赤色顔料としては、Ｃ．Ｉ．  Ｐｉｇｍｅｎｔ  Ｒｅｄ  ２５４、・・・（途中省略）・・・等が挙げられる。
【００２３】
　黄色顔料としては、Ｃ．Ｉ．  Ｐｉｇｍｅｎｔ  Ｙｅｌｌｏｗ  １５０、ＰＹ１３８の他に、ＰＹ１、・・・（途中省略）・・・等が挙げられる。
【００２４】
　橙色顔料としてはＣ．Ｉ．  Ｐｉｇｍｅｎｔ  Ｏｒａｎｇｅ  ３６、４３、５１、５５、５９、６１、７１、７３等が挙げられる。
緑色顔料としては、Ｃ．Ｉ．  Ｐｉｇｍｅｎｔ  Ｇｒｅｅｎ５８の他にＰＧ７、１０、３６、３７等が挙げられる。
青色顔料としては、Ｃ．Ｉ．  Ｐｉｇｍｅｎｔ  Ｂｌｕｅ  １５、１５：１、１５：２、１５：３、１５：４、１５：６、１６、２２、６０、６４、８０等が挙げられる。
紫顔料としては、Ｃ．Ｉ．  Ｐｉｇｍｅｎｔ  Ｖｉｏｌｅｔ
２７
紫色顔料があげられる
【００２５】
　上記顔料は、単独あるいは２種以上を組み合わせて用いることができる。・・・（後略）。」
「【００４０】
　バックライトとしてＬＥＤ、およびカラーフィルタを備えた液晶表示装置の構成の一例について説明する。
図３は本発明の液晶表示装置の概略断面図である。図３の
液晶表示装置は
対向して配置された透明基板１１、２１を備え、それらの間には、液晶（ＬＣ）が封入されている
【００４１】
　第１の透明基板１１の内面には、ＴＦＴ（Thin Film Transistor）アレイ１２が形成されており、その上には例えばＩＴＯからなる透明電極層１３が形成されている。透明電極層１３の上には、配向層１４が設けられている。また、透明基板１１の外面には、偏光板１５が形成されている。
【００４２】
　他方、
第２の透明基板２１の内面には、本発明のカラーフィルタ２２が形成されている。カラーフィルタ２２を構成する赤色、緑色および青色画素は、ブラックマトリックス
により分離されている。
透明基板２１の外面には、偏光板２５が形成されている。
偏光板１５の下方には、本発明のバックライトユニット３０が設けられる。
「【００４９】
【表６】（省略）
　また、緑色画素の形成に用いる緑色感光性着色組成物は、表７、８のような顔料比率（重量百分率）の緑色感光性着色組成物Ｇ−１〜Ｇ−２０である。
【００５０】
【表７】（省略）
【００５１】
【表８】（省略）
  また、
青色画素の形成に用いる青色感光性着色組成物は、
【００５２】
【表９】
　上記顔料比率の感光性着色組成物について、赤色画素はｘ＝０．６４０、緑色画素はｙ＝０．６００、青色画素はｙ＝０．６００になるよう調整し、下記実施例および比較例で示す組み合わせで３色カラーフィルタを作製した。調整色度値は放送規格であるＥＢＵ規格値に基づいたものであるが、この範囲に限定されるものではない。」
「【００５５】
  〔評価項目〕
（明度）
　緑色画素の明度（Ｇ−Ｙ）、およびカラーフィルタとしての白表示における明度（Ｗ−Ｙ）を、Ｃ．Ｉ．ピグメントグリーン５８（ＰＧ５８）とＣ．Ｉ．ピグメントグリーン３６（ＰＧ３６）を用いた場合で比較し、明度の高い方を〇、低い方を×とした。
【００５６】
  〔評価結果〕
　実施例１〜１０の評価結果を表１０に、比較例１１〜２０  の結果を表１１に示す。表１０、１１中の色度値は、ＣＩＥ１９３１  ＸＹＺ表色系におけるｘｙ色度およびＹ（明度）である。
【００５７】
【表１０】（省略）
【００５８】
【表１１】（省略）
　表１０、１１の結果から、以下のことが明らかである。即ち、緑色画素の明度（Ｇ−Ｙ）、およびカラーフィルタとしての白表示における明度（Ｗ−Ｙ）を、Ｃ．Ｉ．ピグメントグリーン５８（ＰＧ５８）とＣ．Ｉ．ピグメントグリーン３６（ＰＧ３６）を用いた場合で比較した結果、何れの色度値においても（Ｇ−Ｙ）および（Ｗ−Ｙ）は、Ｃ．Ｉ．ピグメントグリーン５８（ＰＧ５８）を用いた場合に高くなり、高輝度を実現していることが分かる。
【図面の簡単な説明】
【００５９】
【図１】青色ＬＥＤと赤・緑発光蛍光体を組み合わせて混色させた白色ＬＥＤの一例の発光特性を示す特性図である。
【図２】冷陰極蛍光管（CCFL）の一例の発光特性を示す特性図である。
【図３】液晶表示装置の構造例の概略の断面図である。
【図４】Ｃ．Ｉ．ピグメントグリーン５８の分光透過率曲線である。」
「【図１】
　　　　　　　　　　　　　　　　　　　　　　　　　　」
「【図４】
　　　　　　　　　　　　　　　　　　　　　　　　　　」
　上記図１と図４の各Ｘ軸（波長）スケールを一致させて比べると、白色発光ダイオード光源の発光波長分布の緑色発光ピーク波長と前記緑色パターンの光透過率ピーク波長との差が小さいことは分かるが、その差が５ｎｍ以下であるか否かは不明である。
　表９には、青色画素の形成に用いる青色感光性着色組成物は、ＰＢ１５：６（９６重量％）とＰＶ２３（４重量％）を含有していることが記載されている。
　よって、甲１には、以下の発明（以下、「甲１発明」という。）が記載されていると認められる。
「バックライトに青色ＬＥＤと赤・緑発光蛍光体を組み合わせて混色させた白色ＬＥＤを用いる液晶表示装置に具備するカラーフィルタであって、 
 　液晶表示装置は、対向して配置された透明基板１１、２１を備え、それらの間には、液晶（ＬＣ）が封入され、透明基板２１の内面には、カラーフィルタ２２が形成され、カラーフィルタ２２を構成する赤色、緑色および青色画素は、ブラックマトリックスにより分離され、透明基板２１の外面には、偏光板２５が形成され、透明基板１１の外面には、偏光板１５が形成され、偏光板１５の下方には、バックライトユニット３０が設けられており、 
 　カラーフィルタは、少なくとも透明基板上に赤色画素、緑色画素、青色画素を備え、 
 　緑色画素にＣ．Ｉ．ピグメントグリーン５８及びＣ．Ｉ．ピグメントイエロー１３８を含有し、 
 青色画素の形成に用いる青色感光性着色組成物は、ＰＢ１５：６（９６重量％）とＰＶ２３（４重量％）を含有している、
 　カラーフィルタ。」 
　また、甲１には、下記技術事項が記載されていると認められる。
「各色画素の形成に用いる感光性着色組成物に用いることのできる有機顔料において、
　紫色顔料としてＣ．Ｉ．  Ｐｉｇｍｅｎｔ  Ｖｉｏｌｅｔ　２７があげられる。」
（２）甲２
　本件特許出願前に頒布された刊行物である甲２には、以下の事項が記載されている。
　甲２の上記構造式から、Ｐ．Ｖ．２７は、トリアリールメタン化合物であるといえる。
（３）甲３
　本件特許出願前に頒布された刊行物である甲３には、以下の事項が記載されている。
「【０００４】
しかしながら、技術進歩による液晶ディスプレイの多色表示の可能化に伴い、カラーテレビを始め、写真画像や動画映像の表示デバイスとして利用されるようになり、赤、緑、青の色純度が高く、肌色のような中間調表示を含む高い色再現が要求されている。そこで、例えば、カラー液晶ディスプレイの光源として、狭い帯域の分光特性を有する光源を使用し、この
光源の相対輝度の極大値とカラーフィルタの各色要素の透過波長領域の透過率が最大となる波長とをほぼ一致させることにより、カラー液晶ディスプレイの色純度を高め、優れた色再現性を得ることが行なわれている
上記記載から、甲３には、「光源の相対輝度の極大値とカラーフィルタの各色要素の透過波長領域の透過率が最大となる波長とをほぼ一致させることにより、カラー液晶ディスプレイの色純度を高め、優れた色再現性を得ることが行なわれている」との技術事項が記載されていると認められる。
（４）甲４
　本件特許出願前に頒布された刊行物である甲４には、以下の事項が記載されている。
「【００１４】本発明者らは、前記諸問題を解決するために、鋭意研究を重ねた結果、
カラーフィルタ用青色着色組成物の着色剤として、トリアリールメタン系色素とジオキサジン系顔料とを組み合わせて使用する
　上記記載から、甲４には、「カラーフィルタ用青色着色組成物の着色剤として、トリアリールメタン系色素だけでなくジオキサジン系顔料とを組み合わせる」技術事項が開示されている。
（５）甲５
　本件特許出願前に頒布された刊行物である甲５には、以下の事項が記載されている。
「【０００１】
　本発明は、特定の構造を有する色材を含む着色組成物および該着色組成物により形成されてなるカラーフィルタに関する。
【背景技術】
【０００２】
　近年、
液晶表示装置の
【０００３】
　特に、
カラーフィルタの
色材として用いられる顔料および染料の選択には耐熱性が問題となることがある。
そのため、高透過率を実現しながら、耐熱性にも優れる色材の開発が要望されている
「【００１３】
  色材
  本発明の好ましい態様によれば、上記式（１）または（２）の構造を有する色材は、Ｃ．Ｉ．ピグメントブルー１、Ｃ．Ｉ．ピグメントブルー５６、Ｃ．Ｉ．ピグメントブルー６１、およびＣ．Ｉ．ピグメントブルー６２からなる群から選択される少なくとも一種である。より好ましくは、該色材は、Ｃ．Ｉ．ピグメントブルー１である。これらの色材を用いることで、透過率ならびに耐熱性および耐光性を向上させることができる。本発明においては、市販の顔料を用いることもでき、例えば例えば、
ＦＡＮＡＬ  ＢＬＵＥ  Ｄ６３４０（Ｃ．Ｉ．ピグメントブルー１、ＢＡＳＦ製）
「【００１５】
  本発明の好ましい態様によれば、色材の配合量（質量比）は、Ｃ．Ｉ．ピグメンブルー１：Ｃ．Ｉ．ピグメントブルー１５：６＝３０：７０〜７０：３０であり、より好ましくは、４０：６０〜６０：４０である。上記配合量であれば、高透過率および高色純度を実現しながら、同時に、耐光性および耐熱性もより向上することができる。 」
「【００４４】
　光学特性試験
　上記の実施例および比較例で製造した青色フィルタの透過スペクトルを、顕微分光装置ＯＳＰ−ＳＰ２０００（ＯＬＹＭＰＵＳ社製）を用いて測定した。次に、上記で求めた透過スペクトルτ（λ）、Ｃ光源の分光スペクトルＰ（λ）、およびＸＹＺ表色系における等色関数を用いて、下記数式１より
色度座標（ｘ、ｙ）および輝度Ｙ
【数１】（略）
【００４５】
　また、実施例および比較例で用いた色材の透過スペクトルを顕微分光装置ＯＳＰ−ＳＰ２０００（ＯＬＹＭＰＵＳ社製）を用いて測定し、波長４２０ｎｍ〜４８０ｎｍの平均透過率および波長５５０ｎｍ〜６００ｎｍの平均透過率を求めた。結果は表２に示されるとおりであった。なお、測定した色材Ｃ．Ｉ．ピグメントブルー１およびＣ．Ｉ．ピグメントブルー１５：６の透過スペクトルデータを図２に示す。
【００４６】
　耐熱性試験
　次に上記の実施例および比較例で製造した青色フィルタの耐熱性試験を以下の方法で行った。まず、表１に示される各設定温度（実施例１〜９および比較例１〜３は２００℃）において、上記の実施例および比較例で製造した青色フィルタを３０分加熱後、上記と同様にして透過スペクトルを測定した。次に、下記数式２より色差ΔＥ＊ａｂを算出した。Ｘｎ＝９８．０７１、Ｙｎ＝１００．０００、Ｚｎ＝１１８．２２６である。なお、色差ΔＥ＊ａｂは、数値が小さいほど耐熱性が高いことを示すものである。
【数２】（略）
【００４７】
　色差評価の結果は表１に示されるとおりであり、本発明の組成を満たすカラーフィルタでは、試験前後での色差の値が小さく耐熱性に優れるものであり、さらに輝度Ｙも優れている。また、実施例１の耐熱性試験前後の透過スペクトルは図１に示されるとおりであり、本発明の組成を満たすカラーフィルタでは、試験前後の透過スペクトルの変化が小さく、試験後であっても高い色純度および高透過率を維持していることがわかる。
【表１】
　　　　　　　　　　　　　　　　　　　　　　　　　　　　　　　　」
　上記段落【００１３】の「ＦＡＮＡＬ　ＢＬＵＥ　Ｄ６３４０（Ｃ．Ｉ．ピグメントブルー１、ＢＡＳＦ製）との記載から、「ＦＡＮＡＬ　ＢＬＵＥ　Ｄ６３４０」は、「Ｃ．Ｉ．ピグメントブルー１」（以下「ＰＢ１」という。）であるといえる。
　表１のＰＢ１とＰＢ１５：６の顔料質量比率と輝度Ｙとの関係を見ると、ＰＢ１の割合が大きい方が、Ｙの値が大きいことから、ＰＢ１の含有量を増やすほど、輝度は高くなる傾向があるといえる。
　また、色度図ではほぼ中央が白色（無彩色）に対応し、周辺に行くほど鮮やかさが増して、色度図周囲の境界で単色光（純色）になることを踏まえて、表１のＰＢ１とＰＢ１５：６の顔料質量比率とｘ、ｙの座標値との関係を見ると、ＰＢ１の割合が増えると色度図周辺の境界から離れる方向に座標値が移動することから、ＰＢ１の割合を増やすほど、純色から色ズレが大きくなる傾向があるといえる。
　また、表１のＰＢ１とＰＢ１５：６の顔料質量比率と色差との関係を見ると、ＰＢ１の割合が大きい方が、色差の値が大きいことから、ＰＢ１の含有量を増やすほど、色差は大きくなる傾向があり、色差は小さい方が耐熱性に優れる（段落【００４７】参照。）ことを踏まえると、表１から、ＰＢ１とＰＢ１５：６の顔料質量比率においてＰＢ１の割合を増やすほど、耐熱性は悪くなる傾向があるといえる。
　よって、表１から、ＰＢ１とＰＢ１５：６の顔料質量比率においてＰＢ１の割合を増やすほど、輝度は高くなるが、純色から色ズレが大きくなり、耐熱性が悪くなる傾向があることが読み取れる。
　上記段落【０００２】【０００３】には、液晶表示装置のカラーフィルタの色材として用いられる顔料および染料の選択には耐熱性が問題となることがあるため、高透過率を実現しながら、耐熱性にも優れる色材の開発が要望されていることが記載されている。
　そして、上記段落【００１５】には、「 本発明の好ましい態様によれば、色材の配合量（質量比）は、Ｃ．Ｉ．ピグメンブルー１：Ｃ．Ｉ．ピグメントブルー１５：６＝３０：７０〜７０：３０であり、より好ましくは、４０：６０〜６０：４０である。上記配合量であれば、高透過率および高色純度を実現しながら、同時に、耐光性および耐熱性もより向上することができる。 」と記載されている。
　このことから、甲５には、「液晶表示装置のカラーフィルタの色材において、色材の配合量（質量比）を、Ｃ．Ｉ．ピグメンブルー１（ＰＢ１）：Ｃ．Ｉ．ピグメントブルー１５：６（ＰＢ１５：６）＝３０：７０〜７０：３０とすることで、高透過率および高色純度を実現しながら、同時に、耐光性および耐熱性もより向上させる」との技術事項が記載され、Ｃ．Ｉ．ピグメンブルー１（ＰＢ１）を１００％の配合量で使うことは記載されていない。
　また、甲５の表１には、全ての実施例及び比較例においてＰＢ１５：６が含まれ、トリアリールメタン化合物であるＰＢ１のみの例は記載されていない。
（６）甲６
　本件特許出願前に頒布された刊行物である甲６には、以下の事項が記載されている。
「【０００２】
　近年、次世代型のディスプレイとして、エレクトロルミネッセンス（以下、ＥＬということがある）素子で構成されたＥＬディスプレイが期待されている。ＥＬ素子には無機ＥＬ素子と有機ＥＬ素子とがあり、いずれのＥＬ素子も自己発光性であるために視認性が高く、また完全固体素子であるために耐衝撃性に優れるとともに取り扱いが容易であるという利点がある。このため、グラフィックディスプレイの画素やテレビ画像表示装置の画素、あるいは面光源等としての研究開発および実用化が進められている。特に、画像表示装置のさらなる高精細化により、カラーフィルタのさらなる高透過率化および高色純度化が望まれており、カラーフィルタの材料および製造方法に関し、種々の研究が行われてきた。
【０００３】
　カラーフィルタの材料である色材を含む樹脂組成物については、カラーフィルタの光学特性を左右するため、現在までに多くの研究がなされてきた。
液晶ディスプレイ用カラーフィルタは、製造工程において２３０℃程度の高温工程を経るため、色材として用いられる顔料および染料の選択には耐熱性が問題となることがある。対して、有機ＥＬ用カラーフィルタは、このような高温工程を経ないため、１８０℃程度での耐熱性があれば実用化可能である。つまり、有機ＥＬ用カラーフィルタは、耐熱性への要求が低く、耐熱性の低い材料でも用いることが可能となる。
【０００４】
　そのため、現在まで、カラーフィルタの耐光性を向上させるために種々の提案がなされ
てきた。例えば、色材自体の耐光性を向上させるために、染料をレーキ化したレーキ顔料を用いることは提案されているが、耐光性試験の条件設定・評価が不十分であり、実用可能な耐光性が得られているとは言い難い（例えば、特許文献１）。
【０００５】
　したがって、今尚、高透過率および高色純度を実現しながら、同時に、耐光性向上をも実現できる樹脂組成物の開発が切望されている。」
「【００１０】
　本発明の樹脂組成物によれば、高い色純度を確保しつつ高透過率化を可能とし、さらに顔料の退色を効果的に防止することができる。また、本発明の表示用カラーフィルタによれば、カラーフィルタの透過率が高いため、青色発光をより効率的に利用することができ、青色画素に関して十分な性能を実現することができる。
【発明を実施するための形態】
【００１１】
　樹脂組成物
　本発明において、樹脂組成物は、レーキ顔料と、該レーキ顔料に対して特定量の、ウレタン結合を有する分散剤とを含むものである。レーキ顔料と、ウレタン結合を有する分散剤とを併用することで、レーキ顔料を溶媒中に効果的に分散させることができ、透過率を向上させることができる。
【００１２】
　レーキ顔料
　本発明の好ましい態様によれば、レーキ顔料は、トリアリールメタン系染料をレーキ化した顔料であることが好ましい。トリアリールメタン系染料の具体的な構造としては、例えば、以下のものを挙げることができる。」
「【００２２】
　カラーフィルタ
　本発明の好ましい態様によれば、
カラーフィルタは、
有機エレクトロルミネッセンス表示装置に用いる
「【００２７】
　続いて、下記の材料を、ペイントシェーカー（浅田鉄鋼社製、ビーズ径：０．３ｍｍ）を用いて混合し、各色の色材を含む樹脂組成物（着色樹脂組成物）を得た。
　
青色着色樹脂組成物
・色材：
Ｃ．Ｉ．ピグメントブルー１
　　　　（タングステン／モリブデン＝８５／１５）：　３．３質量部
・分散剤：Ｄｉｓｐｅｒｂｙｋ１６１
　　　　（ビックケミー・ジャパン社製、ウレタン系）　０．９９質量部
・上記硬化性樹脂組成物：　　　　　　　　　　　　　２１．６８質量部
・溶剤：３−メトキシブチルアセテート
　　　　（ダイセル化学工業株式会社製）　　　　　　７４．１質量部
【００２８】
　青色フィルタの製造
　０．７ｍｍのガラス基板(旭硝子株式会社製　ＡＮ材)にスピンコーターを用いて、青色樹脂組成物を塗布して、８０℃で３分間プリベークし、塗膜を乾燥させた。次に、乾燥塗膜に所定のマスクを用いて高圧水銀ランプにて２００ｍＪ／ｃｍ２で露光後、２００℃で３０分間ポストベークして青色フィルタを製造した。」
　上記の記載から、甲６には、「有機エレクトロルミネッセンス表示装置に用いるカラーフィルタにおいて、青色着色樹脂組成物としてＣ．Ｉ．ピグメントブルー１を用いる」との技術事項が記載されていると認められる。
　また、上記段落【０００３】の記載から、甲６には、「液晶ディスプレイ用カラーフィルタは、有機ＥＬ用カラーフィルタよりも耐熱性への要求が高い」との技術事項が読み取れる。
（７）甲７
　本件特許出願前に頒布された刊行物である甲７には、以下の事項が記載されている。
「【００５３】
 ＜カラーフィルタの評価方法＞
　（耐熱性）
  耐熱性試験前に、青色フィルタの青色着色層の透過スペクトルを、顕微分光装置ＯＳＰ−ＳＰ２０００（ＯＬＹＭＰＵＳ社製）を用いて測定した。この青色フィルタを２００℃に昇温したオーブン内に静置し、１時間保持した。その後、透過スペクトルを測定した。耐熱性試験前後の分光スペクトルより色差ΔＥ＊ａｂを算出した。比較例４の色差を基準（１．００）とし、これに対する色差の比率にて耐熱性を評価した。なお、光源には標準の光Ｃを用いた。
【００５４】
　（耐光性）
　耐光性試験前に、青色フィルタの青色着色層の透過スペクトルを、顕微分光装置ＯＳＰ−ＳＰ２０００（ＯＬＹＭＰＵＳ社製）を用いて測定した。次に、この青色フィルタに対して、ガラス面側からキセノンアークランプを用いたキセノンフェードメーター（東洋精機社製  商品名：サンテストＸＬＳ＋）により、３００Ｗの出力で１００時間照射した。その後、透過スペクトルを測定した。耐光性試験前後の分光スペクトルより色差ΔＥ＊ａｂを算出した。比較例４の色差を基準（１．００）とし、これに対する色差の比率にて耐光性を評価した。なお、光源には標準の光Ｃを用いた。
【００５５】
　（信頼性評価）
　上記耐熱性及び耐光性試験結果における色差が何れも２．５未満のものを◎、何れかが２．５以上３．０未満のものを○、何れかが３以上のものを×とした。
【００５６】 
　（輝度評価） 
　実施例１から５、比較例１から４の青色フィルタの分光波長に合うように、適宜青色発光材料を選択した。０．７ｍｍのガラス基板（旭硝子株式会社製、ＡＮ材）に蒸着により透明電極層を作製した。次に、有機ＥＬ用の青色発光材料を蒸着し、その後背面電極層、及び電極を作製した。次に、封止樹脂と対面ガラスとにより封止して、青色有機ＥＬ素子を作製した。 
【００５７】 
　この青色有機ＥＬ素子の上に、実施例１〜５および比較例１〜４の青色フィルタを置き、分光放射計ＳＲ―３（ＴＯＰＣＯＮ製）にて輝度測定を行なった。 
【００５８】 
　実施例１〜５および比較例１〜３で製造した青色フィルタの輝度を用いて、下記の式（１）を用いて比較例４の輝度に対する増加率を算出した。なお、実施例１〜５、比較例１〜４の青色フィルタの色濃度は各青色有機ＥＬ素子を光源に用いた際に色度座標（ｘ、ｙ）のｙが同一となるようにした。比較例４の輝度に対する増加率が０％以下のものを×、０％から１５％未満のものを○、１５％以上ものを◎とした。 
 ・・・（途中省略）・・・ 
【００６１】 
【表４】 
　
　　　　　　　　　　　　
【産業上の利用可能性】 
【００６２】 
 本発明のトリアリールメタン系及びローダミン系顔料を用いた感光性樹脂組成物を使用すれば、優れた光学特性を有し、且つ、優れた耐熱性及び耐光性を有するカラーフィルタが得られるので、液晶表示装置、有機ＥＬディスプレイ等の分野で利用可能である。」 
　上記甲７の表４の実施例１には、「青色フィルタの顔料にＰＢ１（１００％）を用いる」との技術事項が記載されていると認められる。
　上記段落【００５３】及び段落【００５４】に、比較例４の色差を基準（１．００）とし、これに対する色差の比率にて耐熱性及び耐光性を評価することが記載され、表４には、有機ＥＬ用の実施例の試験及び評価の結果が示され、実施例１の耐熱性が２．５０、耐光性が２．６０と記載されているから、甲７には、「比較例４に比べ実施例１は、耐熱性及び耐光性の観点で色差が大きくなる（劣る）傾向がある」との技術事項が記載されていると認められる。
　上記甲７の表４には、ＰＢ１５：６（１００％）の比較例４に対し、青色顔料分散体−Ｉ、ＰＢ１（１００％）の実施例１を採用することで輝度評価が１５％以上（段落００５８の、１５％以上のものを二重丸とする記載参照。）になると記載されているから、甲７には、「ＰＢ１５：６（１００％）に対し、ＰＢ１（１００％）を採用することで輝度が向上する」との技術事項が記載されていると認められる。
　上記段落【００６２】の記載から、甲７には、「甲７に記載のカラーフィルタは、液晶表示装置にも利用可能である。」との技術事項が記載されていると認められる。
（８）甲８
　本件特許出願前に頒布された刊行物である甲８には、以下の事項が記載されている。
「【０１２０】 
 図１８（Ａ）に示すように、青色フィルタ８２Ｇに、分光透過率が最大となる波長、つまり、
分光透過率が最も高い波長と、光源１２のＬＥＤ４０から射出される光の発光スペクトルの強度が最大となる波長との差が５ｎｍとなる透過率特性を有するフィルタを用いることで、
光利用効率を高くすることができ、色再現性を高くすることができる。
 具体的には、図１８（Ｂ）に示す液晶表示装置では、ＮＴＳＣ比が６４％であったが、フィルタ８２Ｇとして、ピークが一致するフィルタを用いたこと以外は同様の構成の図１８（Ａ）に示す液晶表示装置では、ＮＴＳＣ比が６８．４％であった。このように、分光透過率が最も高い波長と、光源１２のＬＥＤ４０から射出される光の発光スペクトルの強度が最大となる波長との差を２０ｎｍ以下、より好ましくは両者を同一波長とすることで、色再現性を高くすることができ、また、光の利用効率も高くすることができる。」 
　上記記載から、甲８には、「分光透過率が最も高い波長と、光源１２のＬＥＤ４０から射出される光の発光スペクトルの強度が最大となる波長との差が５ｎｍとなる透過率特性を有するフィルタを用いることで、光利用効率を高くすることができ、色再現性を高くすることができる。」との技術事項が記載されていると認められる。
４　取消理由通知に記載した取消理由についての当審の判断
（１）特許法第２９条第２項
ア　本件特許発明１について 
（ア）対比
　甲１発明の「バックライトに青色ＬＥＤと赤・緑発光蛍光体を組み合わせて混色させた白色ＬＥＤを用いる液晶表示装置」は、本件特許発明１の「白色発光ダイオードを光源とする液晶表示装置」に相当する。 
　
 　甲１発明の「液晶表示装置に具備するカラーフィルタ」は、本件特許発明１の「液晶表示装置に使用するカラーフィルタ」に相当する。 
　
 　甲１発明の「透明基板２１の内面には、カラーフィルタ２２が形成され、カラーフィルタ２２を構成する赤色、緑色および青色画素は、ブラックマトリックスにより分離され」ていることは、本件特許発明１の「透明基板と、該透明基板上に位置する着色層と、を備え、該着色層は赤色パターン、緑色パターン、青色パターンを少なくとも有」することに相当する。 
　
 　してみると、本件特許発明１と甲１発明とは、 
 「白色発光ダイオードを光源とする液晶表示装置に使用するカラーフィルタにおいて、 
 透明基板と、該透明基板上に位置する着色層と、を備え、該着色層は赤色パターン、緑色パターン、青色パターンを少なくとも有する、 
 　白色発光ダイオード光源用のカラーフィルタ。」である点で一致し、以下の点で相違する。 
 （相違点１） 
 　本件特許発明１は、「白色発光ダイオード光源の発光波長分布の青色発光ピーク波長と前記青色パターンの光透過率ピーク波長との差が５ｎｍ以下であり、白色発光ダイオード光源の発光波長分布の緑色発光ピーク波長と前記緑色パターンの光透過率ピーク波長との差が５ｎｍ以下であ」るのに対し、甲１発明は、青色及び緑色における光源の発光ピーク波長と色パターンの光透過率ピーク波長との差が不明である点。 
　
 （相違点２） 
 　本件特許発明１の液晶表示装置に使用するカラーフィルタにおける「前記青色パターンは、色材としてトリアリールメタン化合物のみを含有する」のに対し、甲１発明における「青色画素の形成に用いる青色感光性着色組成物は、ＰＢ１５：６（９６重量％）とＰＶ２３（４重量％）を含有している」点。 
（イ）判断
ａ　事案に鑑み、相違点２について先に検討する。
（ａ）甲１、甲２
　甲１には、「各色画素の形成に用いる感光性着色組成物に用いることのできる有機顔料において、紫色顔料としてＣ．Ｉ．　Ｐｉｇｍｅｎｔ　Ｖｉｏｌｅｔ　２７があげられる。」との技術事項が記載されている。そして、「Ｃ．Ｉ．　Ｐｉｇｍｅｎｔ　Ｖｉｏｌｅｔ　２７」（以下「ＰＶ２７」という。）は、甲２の記載から、トリアリールメタン化合物であるといえる。
　ここで、甲１の段落【００２５】には、「上記顔料は、単独あるいは２種以上を組み合わせて用いることができる。」と記載されてはいるものの、青色画素の形成に用いる顔料として紫色の顔料のみを用いることは、青色の再現性が低下することに鑑みるに合理的な選択とはいえない。また、甲１には、紫色顔料を青色画素の形成に用いるとしても大量の青色顔料と少量の紫色顔料を組合わせること（青色画素の形成に用いる青色感光性着色組成物Ｂ−１として、青色顔料であるＰＢ１５：６（９６重量％）と紫色顔料であるＰＶ２３（４重量％）の組合わせが【表９】に記載されている。）が記載されていることからも、紫色顔料を青色顔料として単独で用いることは、甲１の記載から導かれるものではない。
　したがって、ＰＶ２７は、紫色顔料であって、青色顔料として単独で用いられるものとはいえないから、本件特許発明１における「前記青色パターンは、色材としてトリアリールメタン化合物のみを含有する」との構成において、「トリアリールメタン化合物のみ」の材料としてＰＶ２７が選択されるとはいえない。
（ｂ）甲３、甲８
　甲３には、「光源の相対輝度の極大値とカラーフィルタの各色要素の透過波長領域の透過率が最大となる波長とをほぼ一致させることにより、カラー液晶ディスプレイの色純度を高め、優れた色再現性を得ることが行なわれている」ことが記載され、甲８には、「分光透過率が最も高い波長と、光源１２のＬＥＤ４０から射出される光の発光スペクトルの強度が最大となる波長との差が５ｎｍとなる透過率特性を有するフィルタを用いることで、光利用効率を高くすることができ、色再現性を高くすることができる。」と記載されている。
　しかしながら、甲３及び甲８には、相違点２に係る本件特許発明１の構成については、記載も示唆もない。
（ｃ）甲４
　甲４には、「【００１４】本発明者らは、前記諸問題を解決するために、鋭意研究を重ねた結果、
カラーフィルタ用青色着色組成物の着色剤として、トリアリールメタン系色素とジオキサジン系顔料とを組み合わせて使用する
（ｄ）甲５
　甲５には、液晶表示装置のカラーフィルタの色材において、色材の配合量（質量比）を、Ｃ．Ｉ．ピグメンブルー１（ＰＢ１）：Ｃ．Ｉ．ピグメントブルー１５：６（ＰＢ１５：６）＝３０：７０〜７０：３０とすることで、高透過率および高色純度を実現しながら、同時に、耐光性および耐熱性もより向上させることが記載され、Ｃ．Ｉ．ピグメンブルー１（ＰＢ１）を１００％の配合量で使うことは記載されていない。
　また、甲５の表１には、全ての実施例及び比較例においてＰＢ１５：６が含まれ、トリアリールメタン化合物であるＰＢ１のみの例は記載されていない。
（ｅ）甲６
　甲６には、「有機エレクトロルミネッセンス表示装置に用いるカラーフィルタにおいて、青色着色樹脂組成物としてＣ．Ｉ．ピグメントブルー１を用いること。」が記載されている。
　しかしながら、Ｃ．Ｉ．ピグメントブルー１を、液晶表示装置に用いるカラーフィルタにおいて、青色着色樹脂組成物として使用することまでは記載されていない。
（ｆ）甲７
　甲７には、実施例１の青色フィルタに用いられる顔料としてＰＢ１（１００％）が記載されており、これは「トリアリールメタン化合物」である。
　そして、甲７には、実施例としてカラーフィルタを有機ＥＬ素子に適用した場合について記載されているものの、段落【００６２】に「本発明のトリアリールメタン系及びローダミン系顔料を用いた感光性樹脂組成物を使用すれば、優れた光学特性を有し、且つ、優れた耐熱性及び耐光性を有するカラーフィルタが得られるので、液晶表示装置、有機ＥＬディスプレイ等の分野で利用可能である。」と記載されているので、ＰＢ１（１００％）を液晶表示装置についての甲１発明の青色感光性着色組成物に適用できる可能性があるとも解される。
　しかしながら、液晶ディスプレイ用カラーフィルタは、有機ＥＬ用カラーフィルタよりも耐熱性への要求が高いことは技術常識であり（甲６の段落【０００３】の記載参照。）、また、甲５に、「液晶表示装置のカラーフィルタの色材において、色材の配合量（質量比）を、Ｃ．Ｉ．ピグメンブルー１（ＰＢ１）：Ｃ．Ｉ．ピグメントブルー１５：６（ＰＢ１５：６）＝３０：７０〜７０：３０とすることで、高透過率および高色純度を実現しながら、同時に、耐光性および耐熱性もより向上させる」ことが記載されているように、液晶表示装置のカラーフィルタの色材において、Ｃ．Ｉ．ピグメンブルー１（ＰＢ１）を１００％の配合量で使うことは、高透過率、高色純度、耐光性および耐熱性の観点から採用しうるものではないというのが、本件出願時の技術水準であったといえる。
　そして、甲７の実施例の試験及び評価の結果は、有機ＥＬ素子に適用される青色フィルタを想定したものであるところ（段落【００５６】ないし【００５８】参照。）、表４に、実施例１（ＰＢ１（１００％））の耐熱性の評価に２．５０と評価「○」に相当する値が示され、耐熱性試験における温度は２００℃であり（段落【００５３】参照。なお、有機ＥＬ用カラーフィルタに要求される耐熱性の温度は１８０℃である（甲６の段落【０００３】の記載参照。）。）、製造工程において２３０℃程度の高温工程を経る液晶表示装置用のカラーフィルタ（甲５の段落【０００３】、甲６の段落【０００３】の記載参照。）を想定した耐熱性試験をした場合にも、同様の評価「○」が得られるかは不明である。
　以上のことから、甲７の記載から、ＰＢ１（１００％）を、液晶表示装置のカラーフィルタの色材として適用可能であるとまで、読み取ることはできない。
　さらに、甲７の表４には、ＰＢ１５：６（１００％）の比較例４に対し、青色顔料分散体−Ｉ、ＰＢ１（１００％）の実施例１を採用した場合、耐熱性及び耐光性は劣る傾向があることが記載されているから、仮に、甲１発明における、ＰＢ１５：６を主成分（９６重量％）とする青色感光性着色組成物に代えて、甲７に記載のトリアリールメタン系顔料であるＰＢ１（１００％）を採用することは、耐熱性の劣る材料に代えることになってしまう。
　一般に、当業者は、耐熱性が悪くなるように変更する動機を有しているとはいえないから、甲１発明において、ＰＢ１５：６を主成分（９６重量％）とする青色感光性着色組成物に代えて、甲７に記載のトリアリールメタン系顔料であるＰＢ１（１００％）を採用することは、当業者が容易に想到することができるものであるとはいえない。
　また、甲７に「ＰＢ１５：６（１００％）に対し、ＰＢ１（１００％）を採用することで輝度が向上する」との技術事項が記載されているとに鑑み、さらに検討する。
　甲１の段落【０００７】に「液晶表示装置の色再現性を高く保ちながら輝度を向上させることのできるカラーフィルタ、および、これを用いた液晶表示装置を提供することを課題とする。」と記載されているように、甲１発明は、「液晶表示装置の色再現性を高く保ちながら輝度を向上させること」を課題とするものである。
　ここで、「輝度を向上させる」観点から、仮に、当業者が、甲７に記載のトリアリールメタン系顔料であるＰＢ１（１００％）を、甲１発明の青色感光性着色組成物に採用することを検討するとしても、「ＰＢ１とＰＢ１５：６の顔料質量比率においてＰＢ１の割合を増やすほど、輝度は高くなるが、純色から色ズレが大きくなる傾向がある」（甲５の記載参照。）ことを踏まえると、ＰＢ１（１００％）を採用することで「色再現性を高く保つ」ことになるかは不明である。
　してみると、甲１発明は、「液晶表示装置の
色再現性を高く保ちながら
　よって、「耐熱性」の観点だけでなく、「色再現性を高く保つ」観点で検討しても、甲１発明において、ＰＢ１５：６を主成分（９６重量％）とする青色感光性着色組成物に代えて、甲７に記載のトリアリールメタン系顔料であるＰＢ１（１００％）を採用することは、当業者が容易に想到することができるものであるとはいえない。
（ｇ）相違点２についての判断のまとめ
　以上のとおり、相違点２に係る本件特許発明１の構成については、甲１発明及び甲１ないし甲８に記載された技術事項に基づいて容易に想到し得るものであるとはいえない。
ｂ　本件特許発明１についての判断のまとめ
　よって、相違点１について検討するまでもなく、本件特許発明１は、甲１発明及び甲１ないし甲８に記載された技術事項に基づいて当業者が容易に発明をすることができたものとはいえない。
イ　本件特許発明２について
　本件特許発明２は、訂正により削除された。
ウ　本件特許発明３、５ないし６について
　本件特許発明３、５ないし６は、本件特許発明１の液晶表示装置に使用するカラーフィルタにおける「前記青色パターンは、色材としてトリアリールメタン化合物のみを含有する」と同一の構成を備えるものであるから、本件特許発明１と同じ理由により、当業者であっても、甲１発明及び甲１ないし甲８に記載された技術事項に基づいて当業者が容易に発明をすることができたものとはいえない。
エ　小括
　以上のとおりであるから、本件特許発明１、３、５ないし６は、特許法第２９条第２項の規定により、特許を受けることができないから、その発明に係る特許は取り消すべきものであるとはいえない。
　また、本件特許発明２は、訂正により削除されたため、本件特許発明２に対する特許法第２９条第２項に関する取消理由の対象となる請求項が存在しない。
（２）特許法第３６条第１号及び２号
ア　特許法第３６条の取消理由は、概略以下のとおりである。
　本件特許の特許請求の範囲の請求項２の発明には、日本語として不適切な表現がある結果、発明が不明確となる場合に該当するから、特許請求の範囲の記載が特許法第３６条第６項第２号に適合しない。
　また、本件特許の特許請求の範囲の請求項１，２及び４の各発明の範囲まで、発明の詳細な説明に開示されている内容を拡張ないし一般化できないから、特許請求の範囲の記載が特許法第３６条第６項第１号に適合しない。
イ　特許法３６条の取消理由についての当審の判断
（ア）本件特許発明２について
　本件特許発明２は、訂正により削除されたため、特許法第３６条第６項第１号及び２号に関する取消理由の対象となる請求項が存在しない。
（イ）本件特許発明４について
　特許異議申立人遠藤晃は、特許異議申立書において、本件特許発明４に対して、概略以下のとおり主張している。
「本件特許発明４は、トリアリールメタン化合物として「Ｃ．Ｉ． Ａｃｉｄ Ｂｌｕｅ ８３」であることを特定しているが、発明の詳細な説明において、「Ｃ．Ｉ． Ａｃｉｄ Ｂｌｕｅ ８３」
のみ
　したがって、本件特許発明４は、出願時の技術的常識に照らしても、本件特許発明４の範囲まで、発明の詳細な説明に開示された内容を拡張ないし一般化できるとはいえないから、特許法第３６条第６項第１号に規定する要件を満たしていない」
　以下、検討する。
　本件特許明細書の発明の詳細な説明には、以下の記載がある。
「【００１３】・・・
トリアリールメタン化合物としては、
Ｃ．Ｉ． Ａｃｉｄ Ｂｌｕｅ
８３
「【００２４】
　次に、実施例を示して本発明を更に詳細に説明する。
［参考例１］
・・・（途中省略）・・・
【００３０】
　　（青色パターン用感光性塗料Ｂ１）
　　　・Ｃ．Ｉ．Ｐｉｇｍｅｎｔ Ｖｉｏｌｅｔ ２３　　…　１０質量部
　　　　　（ＤＩＣ（株）製　Ｖｉｏｌｅｔ ＲＥ）
　　　・
トリアリールメタン化合物
　　　　　（日本化薬（株）製　
Ａｃｉｄ Ｂｉｕｅ ８３
　　　・ポリスルホン酸型高分子分散剤　　　　　　　　…　　３質量部
　　　・硬化性樹脂組成物Ｉ　　　　　　　　　　　　　…　　５質量部
　　　・酢酸−３−メトキシブチル　　　　　　　　　　…　８２質量部」
「【００３３】
［実施例］
　青色パターン用感光性塗料として、下記組成の青色パターン用感光性塗料Ｂ２を用いた他は、参考例１と同様にして、カラーフィルタを得た。
　このカラーフィルタの緑色パターンおよび青色パターンにおける光透過率のピーク波長を参考例１と同様に測定し、結果を下記の表１に示した。
　　（青色パターン用感光性塗料Ｂ２）
　　　・
トリアリールメタン化合物
　　　　　（ＢＡＳＦ（株）製　ＦＡＮＡＬ Ｂｉｕｅ Ｄ６３４０）
　　　・ポリスルホン酸型高分子分散剤　　　　　　　　…　　３質量部
　　　・硬化性樹脂組成物Ｉ　　　　　　　　　　　　　…　　５質量部
　　　・酢酸−３−メトキシブチル　　　　　　　　　　…　８２質量部」
　以上の記載によれば、本発明におけるトリアリールメタン化合物として用いられる材料として「Ａｃｉｄ Ｂｌｕｅ ８３」を含む複数の材料が例示されており、参考例１には、他の化合物（Ｃ．Ｉ．Ｐｉｇｍｅｎｔ Ｖｉｏｌｅｔ ２３）とともに用いられることが、また、実施例には単独で用いられることが記載されているから、トリアリールメタン化合物として選定し得る材料であることが記載されている「Ａｃｉｄ Ｂｌｕｅ ８３」を単独で用いることができないとまではいえない。
　また、参考例１として他の化合物とともに用いられるトリアリールメタン化合物として「Ａｃｉｄ Ｂｌｕｅ ８３」が記載されており、参考例１（参考試料１）及び実施例（試料１）も【表１】に示された輝度値（Ｙ）は、それぞれは９．８７、９．３５と比較試料１〜３に比べて高いものであることに鑑みると、「Ａｃｉｄ Ｂｌｕｅ ８３」を実施例（試料１）と同様に単独で用いた場合に、輝度に関して同様の効果が奏されるものと読み取れる。
　したがって、発明の詳細な説明の記載から、トリアリールメタン化合物として「Ｃ．Ｉ． Ａｃｉｄ Ｂｌｕｅ ８３」
のみ
（ウ）本件特許発明１について
　発明の詳細な説明の段落【００３３】には、「ＢＡＳＦ（株）製ＦＡＮＡＬ　Ｂｉｕｅ　Ｄ６３４０」（ＰＢ１）のトリアリールメタン化合物のみの色材を用いることが実施例として記載されている。なお、前記「Ｂｉｕｅ」は「Ｂｌｕｅ］の誤記であることは明らかである。
　また、上記（イ）のとおり、発明の詳細な説明の記載から、トリアリールメタン化合物として「Ｃ．Ｉ． Ａｃｉｄ Ｂｌｕｅ ８３」のみを用いることが読み取れないとまではいえない。
　してみると、発明の詳細な説明には、色材としてトリアリールメタン化合物のみを含有する複数の事例が記載されているといえるから、「色材としてトリアリールメタン化合物のみを含有する」ことを特定している本件特許発明１の範囲まで、発明の詳細な説明に開示されている内容を拡張ないし一般化できないとまではいえない。
　よって、本件特許発明１は、特許法第３６条第６項第１号に規定する要件を満たしていないとはいえない。
第４　むすび
　以上のとおりであるから、取消理由通知に記載した取消理由及び特許異議申立書に記載された特許異議申立理由によっては、本件請求項１、３ないし６に係る特許を取り消すことはできない。
　また、他に本件請求項１、３ないし６に係る特許を取り消すべき理由を発見しない。
　さらに、請求項２に係る特許は、訂正により削除されたため、本件特許の請求項２に対して、特許異議申立人がした特許異議の申立てについては、対象となる請求項が存在しない。
　よって、結論のとおり決定する。
【異議決定日】
平成３０年１月２５日（２０１８．１．２５）
【訂正の要旨】
審決（決定）の【理由】欄参照。
（５４）【発明の名称】
白色発光ダイオード光源用のカラーフィルタおよびそれを用いた液晶表示装置
　【技術分野】
　【０００１】
　本発明はカラーフィルタ、特に光源として白色発光ダイオードを使用する場合に最適なカラーフィルタと、このようなカラーフィルタを用いた液晶表示装置に関する。
　【背景技術】
　【０００２】
　液晶表示装置として、一般に駆動素子が形成された対向基板とカラーフィルタとを対向配置して周囲を封止し、その間隙に液晶層を充填し、対向基板の背面に光源（バックライト）を備えた構造のものがあり、カラーフィルタは、透明基板上に配列された赤色パターン、緑色パターン、青色パターンからなる着色層を備えたものであった。このような構造の液晶表示装置において、近年、光源として冷陰極蛍光管に代えて白色発光ダイオード（以下、発光ダイオードをＬＥＤ（Ｌｉｇｈｔ　Ｅｍｉｔｔｉｎｇ　Ｄｉｏｄｅ）とも記す）の使用が急速に拡大している。
　白色ＬＥＤは、例えば、青色ＬＥＤに黄色発光蛍光体を設けた構造、あるいは、青色ＬＥＤに赤色発光蛍光体と緑色発光蛍光体を設けた構造であり、長寿命で、消費電力が低く、また、水銀フリーで環境性の点でも優れるという利点がある。しかし、白色ＬＥＤの発光波長分布は、冷陰極蛍光管のそれと比べて異なり、光源として白色ＬＥＤを使用する場合に適したカラーフィルタの開発が行われている（特許文献１）。
　【先行技術文献】
　【特許文献】
　【０００３】
　【特許文献１】特開２００６−４７９７５号公報
　【発明の概要】
　【発明が解決しようとする課題】
　【０００４】
　しかし、従来の白色ＬＥＤ光源用のカラーフィルタを使用した液晶表示装置は、赤および緑の再現性は良好であるが、輝度が不十分であるという問題があった。
　本発明は上述のような実情に鑑みてなされたものであり、白色発光ダイオード光源を使用し色再現性や輝度に優れた液晶表示装置と、これに用いるカラーフィルタを提供することを目的とする。
　【課題を解決するための手段】
　【０００５】
　このような目的を達成するために、本発明は、白色発光ダイオードを光源とする液晶表示装置に使用するカラーフィルタにおいて、透明基板と、該透明基板上に位置する着色層と、を備え、該着色層は赤色パターン、緑色パターン、青色パターンを少なくとも有し、白色発光ダイオード光源の発光波長分布の青色発光ピーク波長と前記青色パターンの光透過率ピーク波長との差が５ｎｍ以下であり、白色発光ダイオード光源の発光波長分布の緑色発光ピーク波長と前記緑色パターンの光透過率ピーク波長との差が５ｎｍ以下であり、前記青色パターンは、色材としてトリアリールメタン化合物のみを含有するような構成とした。
　【０００６】
　本発明の他の態様として、前
記ト
　本発明の他の態様として、前記緑色パターンは、色材としてピグメントグリーン５８とピグメントイエロー１３８を含有するような構成とした。
　【０００７】
　また、本発明は、カラーフィルタが液晶層を介して対向基板と対向して配設され、カラーフィルタを構成する複数色の各色パターンが画素をなすような液晶表示装置であって、カラーフィルタは上述のいずれかのカラーフィルタであり、対向基板の前記カラーフィルタと対向する面と反対側に白色発光ダイオード光源を備えるような構成とした。
　【発明の効果】
　【０００８】
　本発明のカラーフィルタは、白色発光ダイオード光源の発光波長分布の青色発光ピーク波長と、着色層を構成する青色パターンの光透過率ピーク波長との差が５ｎｍ以下であるので、白色発光ダイオード光源から発せられた光のカラーフィルタにおける透過量が増大し、輝度が向上する。そして、このような本発明のカラーフィルタを使用した本発明の液晶表示装置は、色再現性と輝度が共に優れたものである。
　【図面の簡単な説明】
　【０００９】
　【図１】本発明のカラーフィルタの一実施形態を示す部分断面図である。
　【図２】白色ＬＥＤ光源の発光波長分布と本発明のカラーフィルタの青色パターンおよび緑色パターンの光透過率分布の例を示す図である。
　【図３】白色ＬＥＤ光源の発光波長分布と従来のカラーフィルタの青色パターンおよび緑色パターンの光透過率分布の例を示す図である。
　【図４】本発明の液晶表示装置の一実施形態を示す部分断面図である。
　【発明を実施するための形態】
　【００１０】
　以下、本発明の実施形態について図面を参照して説明する。
［カラーフィルタ］
　本発明のカラーフィルタは、白色発光ダイオード（ＬＥＤ）を光源とする液晶表示装置に使用するカラーフィルタである。図１は、本発明のカラーフィルタの一実施形態を示す部分断面図である。図１において、本発明のカラーフィルタ１は、透明基板２と、この透明基板２の一方の面２ａに配設された遮光層３と着色層４と、を備えている。
　着色層４は、透明基板２の一方の面２ａの所定部位を被覆するように位置する赤色パターン４Ｒ、緑色パターン４Ｇおよび青色パターン４Ｂで構成されている。そして、本発明のカラーフィルタ１では、白色ＬＥＤ光源の発光波長分布の青色発光ピーク波長と青色パターン４Ｂの光透過率ピーク波長との差が５ｎｍ以下である。また、本発明のカラーフィルタ１では、白色ＬＥＤ光源の発光波長分布の緑色発光ピーク波長と緑色パターン４Ｇの光透過率ピーク波長との差が５ｎｍ以下であることが好ましい。尚、本発明では、白色ＬＥＤ光源の発光波長分布の測定は、輝度計（（株）トプコン製　ＳＲ−３ＡＲ）を用いて行い、各色パターンの光透過率の測定は、顕微分光装置（オリンパス（株）製　ＯＳＰ−ＳＰ２０００）を用いて行うものとする。
　【００１１】
　図２は、上述のように、白色ＬＥＤ光源の発光波長分布（実線で示している）の青色発光ピーク波長ＰＢと青色パターン４Ｂの光透過率分布（鎖線で示している）のピーク波長Ｐ′Ｂとの差が５ｎｍ以下であり、白色ＬＥＤ光源の発光波長分布（実線で示している）の緑色発光ピーク波長ＰＧと緑色パターン４Ｇの光透過率分布（一点鎖線で示している）のピーク波長Ｐ′Ｇとの差が５ｎｍ以下である状態を示す図である。これに対して、図３は、白色ＬＥＤ光源の発光波長分布（実線で示している）の青色発光ピーク波長ＰＢと青色パターン４Ｂの光透過率分布（鎖線で示している）のピーク波長Ｐ′Ｂとの差が５ｎｍを超え、白色ＬＥＤ光源の発光波長分布（実線で示している）の緑色発光ピーク波長ＰＧと緑色パターン４Ｇの光透過率分布（一点鎖線で示している）のピーク波長Ｐ′Ｇとの差が５ｎｍを超える状態を示す図である。
　図２に示されるように、青色発光ピーク波長ＰＢと青色パターン４Ｂの光透過率ピーク波長Ｐ′Ｂとの差が５ｎｍ以下であることにより、白色ＬＥＤ光源から発せられた光のカラーフィルタ１の青色パターン４Ｂにおける透過量が増大し、輝度が向上する。上記の青色発光ピーク波長ＰＢと青色パターン４Ｂの光透過率ピーク波長Ｐ′Ｂとの差が５ｎｍを超えると、本発明の効果が十分に奏されないことがあり好ましくない。
　また、緑色発光ピーク波長ＰＧと緑色パターン４Ｇの光透過率分布（一点鎖線で示している）のピーク波長Ｐ′Ｇとの差が５ｎｍ以下であることにより、輝度の更なる向上が可能となる。
　【００１２】
　上記のカラーフィルタ１を構成する透明基板２は、無アルカリガラス、石英ガラス、パイレックス（登録商標）ガラス、合成石英板等の可撓性のない透明なリジット材、あるいは透明樹脂フィルム、光学用樹脂板等の可撓性を有する透明なフレキシブル材を用いることができる。このような透明基材２の厚みは、例えば、２００〜１５００μｍの範囲で適宜設定することができる。
　また、遮光層３は、例えば、スパッタリング法、真空蒸着法等により厚み１０００〜２０００Å程度のクロム等の金属薄膜を形成し、この薄膜をパターニングしたもの、カーボン微粒子等の遮光性粒子を含有させたポリイミド樹脂、アクリル樹脂、エポキシ樹脂等の樹脂層を形成し、この樹脂層をパターニングしたもの、あるいは、カーボン微粒子等の遮光性粒子を含有させた感光性樹脂層を形成し、この感光性樹脂層をパターニングしたもの等であってよい。遮光層のパターン形状は、平行に配設された複数のストライプからなる形状、格子形状等、いずれであってもよい。
　着色層４を構成する赤色パターン４Ｒ、緑色パターン４Ｇ、および、青色パターン４Ｂは、所望の色材を含有した感光性樹脂を使用しフォトリソグラフィー法でパターニングして形成することができ、さらに、印刷法、電着法、転写法、インクジェット法等の公知の方法により形成することができる。このような着色層４の厚みは、例えば、１〜１０μｍの範囲で適宜設定することがでる。
　【００１３】
　着色層４を構成する青色パターン４Ｂは、色材としてトリアリールメタン化合物を含有することが好ましく、また、トリアリールメタン化合物とともに、Ｃ．Ｉ．Ｐｉｇｍｅｎｔ　Ｂｌｕｅ　１５：６、Ｃ．Ｉ．Ｐｉｇｍｅｎｔ　Ｂｌｕｅ　１５：１、Ｃ．Ｉ．Ｐｉｇｍｅｎｔ　Ｂｌｕｅ　１５：２、Ｃ．Ｉ．Ｐｉｇｍｅｎｔ　Ｂｌｕｅ　１５：３、Ｃ．Ｉ．Ｐｉｇｍｅｎｔ　Ｂｌｕｅ　１５：４、Ｃ．Ｉ．Ｐｉｇｍｅｎｔ　Ｂｌｕｅ　１６、Ｃ．Ｉ．Ｐｉｇｍｅｎｔ　Ｂｌｕｅ　２２、Ｃ．Ｉ．Ｐｉｇｍｅｎｔ　Ｂｌｕｅ　６０、Ｃ．Ｉ．Ｐｉｇｍｅｎｔ　Ｂｌｕｅ　６４、Ｃ．Ｉ．Ｐｉｇｍｅｎｔ　Ｂｌｕｅ　８０等のカラーインデックス番号である青色顔料および亜鉛フタロシアニン系青色顔料の１種または２種以上を含有するものであってもよい。また、青色パターン４Ｂの色材として、Ｃ．Ｉ．Ｐｉｇｍｅｎｔ　Ｖｉｏｌｅｔ　１、１９、２３、２７、２９、３０、３２、３７、４０、４２、５０等のカラーインデックス番号である紫色顔料を併用することができる。上記の色材の中では、特に、トリアリールメタン化合物とＣ．Ｉ．Ｐｉｇｍｅｎｔ　Ｂｌｕｅ　１５：６との組み合わせが好適である。トリアリールメタン化合物としては、例えば、Ｃ．Ｉ．Ａｃｉｄ　Ｂｌｕｅ　１、３、５、７、９、１１、１３、１５、１７、２２、２４、２６、３４、４８、７５、８３、８４、８６、８８、９０、９０：１、９１、９３、９９、１００、１０３、１０４、１０８、１０９、１１０、１１９、１２３、１４７、２０６、２１３、２６９等を挙げることができる。青色パターン４Ｂが含有する色材に占めるトリアリールメタン化合物の量は、白色ＬＥＤ光源の発光波長分布の青色発光ピーク波長と青色パターン４Ｂの光透過率ピーク波長との差が５ｎｍ以下となるように適宜設定することができ、例えば、５０〜１００質量％の範囲で設定することができる。
　【００１４】
　着色層４を構成する緑色パターン４Ｇが含有する色材としては、Ｃ．Ｉ．Ｐｉｇｍｅｎｔ　Ｇｒｅｅｎ　７、１０、３６、３７、５８等、および、Ｃ．Ｉ．Ｐｉｇｍｅｎｔ　Ｙｅｌｌｏｗ　１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４４、１４６、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等を挙げることができ、これらの１種、あるいは、２種以上を組み合わせて使用することができる。この中で、特に、Ｃ．Ｉ．Ｐｉｇｍｅｎｔ　Ｇｒｅｅｎ　５８とＣ．Ｉ．Ｐｉｇｍｅｎｔ　Ｙｅｌｌｏｗ　１３８との組み合わせが好適であり、両顔料の含有割合は、白色ＬＥＤ光源の発光波長分布の緑色発光ピーク波長と緑色パターン４Ｇの光透過率ピーク波長との差が５ｎｍ以下となるように適宜設定することが好ましく、例えば、色材中にＣ．Ｉ．Ｐｉｇｍｅｎｔ　Ｙｅｌｌｏｗ　１３８を２０〜５０質量％の範囲で含有するように設定することができる。
　【００１５】
　また、着色層４を構成する赤色パターン４Ｒが含有する色材としては、特に制限はなく、従来のカラーフィルタに使用されている有機顔料、染料を使用することができる。
　このようなカラーフィルタ１では、白色ＬＥＤ光源から発せられた光の透過量が増大し、これにより輝度が向上して、色再現性と輝度が共に優れた液晶表示装置を可能とする。
　上述の実施形態は例示であり、本発明のカラーフィルタはこれに限定されるものではなく、例えば、遮光層３を備えていないものであってもよい。また、着色層４を被覆するように透明保護層を備えるものであってもよく、共通透明電極を備えたものであってもよい。
　また、本発明のカラーフィルタでは、着色層４を形成するための各色の着色樹脂組成物に、上記の色材以外に、必要に応じて、溶剤、分散剤、モノマー、ポリマー、および重合開始剤等を含有させてもよい。
　【００１６】
　上記の溶剤としては、例えば、メタノール、エタノール、ｎ−プロパノール、イソプロパノール、エチレングリコール、プロピレングリコール等のアルコール類、α−もしくはβ−テルピネオール等のテルペン類等、アセトン、メチルエチルケトン、シクロヘキサノン、Ｎ−メチル−２−ピロリドン等のケトン類、トルエン、キシレン、テトラメチルベンゼン等の芳香族炭化水素類、セロソルブ、メチルセロソルブ、エチルセロソルブ、カルビトール、メチルカルビトール、エチルカルビトール、ブチルカルビトール、プロピレングリコールモノメチルエーテル、プロピレングリコールモノエチルエーテル、ジプロピレングリコールモノメチルエーテル、ジプロピレングリコールモノエチルエーテル、トリエチレングリコールモノメチルエーテル、トリエチレングリコールモノエチルエーテル等のグリコールエーテル類、酢酸エチル、酢酸ブチル、セロソルブアセテート、エチルセロソルブアセテート、ブチルセロソルブアセテート、カルビトールアセテート、エチルカルビトールアセテート、ブチルカルビトールアセテート、プロピレングリコールモノメチルエーテルアセテート、プロピレングリコールモノエチルエーテルアセテート、および３−メトキシブチルアセテート等の酢酸エステル類等が挙げられる。本発明においては、市販の溶剤を用いることもでき、例えば、プロピレングリコールモノメチルエーテルアセテート（ダイセル化学工業株式会社製）、プロピレングリコールモノエチルエーテル（ダイセル化学工業株式会社製）、および３−メトキシブチルアセテート（ダイセル化学工業株式会社製）が好ましい。好ましい態様では、溶剤の含有量は、着色樹脂組成物の合計質量に対して１０〜９０質量％である。溶剤の含有量が上記範囲程度であれば、着色樹脂組成物の粘度を所望の範囲に調整し、顔料分散性や顔料分散経時安定性を向上させることができる。また、顔料濃度を一定範囲内にすることができるため、着色樹脂組成物を調製後、目標とする色度座標を達成することができる。
　【００１７】
　上記の分散剤としては、例えば、カチオン系、アニオン系、ノニオン系、両性、シリコーン系、フッ素系等の界面活性剤を使用できるが、これらの中でも高分子界面活性剤（高分子分散剤）を用いることが好ましい。高分子界面活性剤としては、例えば、ポリオキシエチレンラウリルエーテル、ポリオキシエチレンステアリルエーテル、ポリオキシエチレンオレイルエーテル等のポリオキシエチレンアルキルエーテル類、ポリオキシエチレンオクチルフェニルエーテル、ポリオキシエチレンノニルフェニルエーテル等のポリオキシエチレンアルキルフェニルエーテル類、ポリエチレングリコールジラウレート、ポリエチレングリコールジステアレート等のポリエチレングリコールジエステル類、ソルビタン脂肪酸エステル類、脂肪酸変性ポリエステル類、および３級アミン変性ポリウレタン類などが挙げられる。本発明においては、市販の分散剤を用いることもでき、例えば、ソルスパース３０００、５０００、９０００、１２０００、１３２４０、１３９４０、１７０００、２００００、２４０００、２６０００、および２８０００等の各種ソルスパース分散剤（ゼネカ株式会社製）、ならびにＤｉｓｐｅｒｂｙｋ１１１（ビックケミー・ジャパン株式会社製）が好ましい。好ましい態様では、分散剤の含有量は、色材の合計質量に対して１０〜８０質量％である。
　【００１８】
　上記のモノマーとしては、例えば、アリルアクリレート、ベンジルアクリレート、ブトキシエチルアクリレート、ブトキシエチレングリコールアクリレート、シクロヘキシルアクリレート、ジシクロペンタニルアクリレート、２−エチルヘキシルアクリレート、グリセロールアクリレート、グリシジルアクリレート、２−ヒドロキシエチルアクリレート、２−ヒドロシプロピルアクリレート、イソボニルアクリレート、イソデキシルアクリレート、イソオクチルアクリレート、ラウリルアクリレート、２−メトキシエチルアクリレート、メトキシエチレングリコールアクリレート、フェノキシエチルアクリレート、ステアリルアクリレート、エチレングリコールジアクリレート、ジエチレングリコールジアクリレート、１，４−ブタンジオールジアクリレート、１，５−ペンタンジオールジアクリレート、１，６−ヘキサンジオールジアクリレート、１，３−プロパンジオールアクリレート、１，４−シクロヘキサンジオールジアクリレート、２，２−ジメチロールプロパンジアクリレート、グリセロールジアクリレート、トリプロピレングリコールジアクリレート、グリセロールトリアクリレート、トリメチロールプロパントリアクリレート、ポリオキシエチル化トリメチロールプロパントリアクリレート、ペンタエリスリトールトリアクリレート、ペンタエリスリトールテトラアクリレート、トリエチレングリコールジアクリレート、ポリオキシプロピルトリメチロールプロパントリアクリレート、ブチレングリコールジアクリレート、１，２，４−ブタントリオールトリアクリレート、２，２，４−トリメチル−１，３−ペンタンジオールジアクリレート、ジアリルフマレート、１，１０−デカンジオールジメチルアクリレート、ジペンタエリスリトールヘキサアクリレート、ジペンタエリスリトールペンタアクリレート、および、上記のアクリレート基をメタクリレート基に置換したもの、γ−メタクリロキシプロピルトリメトキシシラン、１−ビニル−２−ピロリドン、２−ヒドロキシエチルアクリロイルホスフェート、テトラヒドロフルフリールアクリレート、ジシクロペンテニルアクリレート、ジシクロペンテニルオキシエチルアクリレート、３−ブタンジオールジアクリレート、ネオペンチルグリコールジアクリレート、ポリエチレングリコールジアクリレート、ヒドロキシピバリン酸エステルネオペンチルグリコールジアクリレート、フェノール−エチレンオキサイド変性アクリレート、フェノール−プロピレンオキサイド変性アクリレート、Ｎ−ビニル−２−ピロリドン、ビスフェノールＡ−エチレンオキサイド変性ジアクリレート、ペンタエリスリトールジアクリレートモノステアレート、テトラエチレングリコールジアクリレート、ポリプロピレングリコールジアクリレート、トリメチロールプロパンプロピレンオキサド変性トリアクリレート、イソシアヌール酸エチレンオキサイド変性トリアクリレート、トリメチロールプロパンエチレンオキサイド変性トリアクリレート、ペンタエリスリトールペンタアクリレート、ペンタエリスリトールヘキサアクリレート、ペンタエリスリトールテトラアクリレート等のアクリレートモノマー、および、これらのアクリレート基をメタクリレート基に置換したもの���ポリウレタン構造を有するオリゴマーにアクリレート基を結合させたウレタンアクリレートオリゴマー、ポリエステル構造を有するオリゴマーにアクリレート基を結合させたポリエステルアクリレートオリゴマー、エポキシ基を有するオリゴマーにアクリレート基を結合させたエポキシアクリレートオリゴマー、ポリウレタン構造を有するオリゴマーにメタクリレート基を結合させたウレタンメタクリレートオリゴマー、ポリエステル構造を有するオリゴマーにメタクリレート基を結合させたポリエステルメタクリレートオリゴマー、エポキシ基を有するオリゴマーにメタクリレート基を結合させたエポキシメタクリレートオリゴマー、アクリレート基を有するポリウレタンアクリレート、アクリレート基を有するポリエステルアクリレート、アクリレート基を有するエポキシアクリレート樹脂、メタクリレート基を有するポリウレタンメタクリレート、メタクリレート基を有するポリエステルメタクリレート、ならびにメタクリレート基を有するエポキシメタクリレート樹脂等が挙げられる。本発明においては、市販のモノマーを用いることもでき、例えば、ＳＲ３９９（サートマー社製）、アロニックスＭ−４００（東亞合成株式会社製）、およびアロニックスＭ−４５０（東亞合成株式会社製）が好ましい。好ましい態様では、モノマーの含有量は、色材の合計質量に対して５〜８０質量％である。
　【００１９】
　上記のポリマーとしては、例えば、エチレン−酢酸ビニル共重合体、エチレン−塩化ビニル共重合体、エチレンビニル共重合体、ポリスチレン、アクリロニトリル−スチレン共重合体、ＡＢＳ樹脂、ポリメタクリル酸樹脂、エチレンメタクリル酸樹脂、ポリ塩化ビニル樹脂、塩素化塩化ビニル、ポリビニルアルコール、セルロースアセテートプロピオネート、セルロースアセテートブチレート、ナイロン６、ナイロン６６、ナイロン１２、ポリエチレンテレフタレート、ポリブチレンテレフタレート、ポリカーボネート、ポリビニルアセタール、ポリエーテルエーテルケトン、ポリエーテルサルフォン、ポリフェニレンサルファイド、ポリアリレート、ポリビニルブチラール、エポキシ樹脂、フェノキシ樹脂、ポリイミド樹脂、ポリアミドイミド樹脂、ポリアミック酸樹脂、ポリエーテルイミド樹脂、フェノール樹脂、ユリア樹脂等、および、重合可能なモノマーであるメチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｓｅｃ−ブチルアクリレート、ｓｅｃ−ブチルメタクリレート、イソブチルアクリレート、イソブチルメタクリレート、ｔｅｒｔ−ブチルアクリレート、ｔｅｒｔ−ブチルメタクリレート、ｎ−ペンチルアクリレート、ｎ−ペンチルメタクリレート、ｎ−ヘキシルアクリレート、ｎ−ヘキシルメタクリレート、２−エチルヘキシルアクリレート、２−エチルヘキシルメタクリレート、ｎ−オクチルアクリレート、ｎ−オクチルメタクリレート、ｎ−デシルアクリレート、ｎ−デシルメタクリレート、２−ヒドロキシエチルメタクリレート、ベンジルメタクリレート、スチレン、α−メチルスチレン、Ｎ−ビニル−２−ピロリドン、グリシジル（メタ）アクリレートの１種以上と、アクリル酸、メタクリル酸、アクリル酸の２量体、イタコン酸、クロトン酸、マレイン酸、フマル酸、ビニル酢酸、ならびにこれらの酸無水物等が挙げられる。本発明においては、市販のポリマーを用いることもでき、例えば、アロニックスＭ−５６００（東亞合成株式会社製）、アロニックスＭ−６２００（東亞合成株式会社製）、アロニックスＭ−７１００（東亞合成株式会社製）、およびアロニックスＭ−９０５０（東亞合成株式会社製）が好ましい。好ましい態様では、ポリマーの含有量は、色材の合計質量に対して５〜８０質量％である。
　【００２０】
　上記の重合開始剤としては、熱重合開始剤および光重合開始剤等を用いることができ、例えば、ベンジル（ビベンゾイルとも言う）、ベンゾインイソブチルエーテル、ベンゾインイソプロピルエーテル、ベンゾフェノン、ベンゾイル安息香酸、ベンゾイル安息香酸メチル、４−ベンゾイル−４’−メチルジフェニルサルファイド、ベンジルメチルケタール、ジメチルアミノメチルベンゾエート、２−ｎ−ブトキシエチル−４−ジメチルアミノベンゾエート、ｐ−ジメチルアミノ安息香酸イソアミル、３，３’−ジメチル−４−メトキシベンゾフェノン、メチロベンゾイルフォーメート、２−メチル−１−（４−（メチルチオ）フェニル）−２−モルフォリノプロパン−１−オン、２−ベンジル−２−ジメチルアミノ−１−（４−モルフォリノフェニル）−ブタン−１−オン、１−（４−ドデシルフェニル）−２ヒドロキシ−２−メチルプロパン−１−オン、１−ヒドロキシシクロヘキシルフェニルケトン、２−ヒドロキシ−２−メチル−１フェニルプロパン−１−オン、１−（４−イソプロピルフェニル）−２−ヒドロキシ−２−メチルプロパン−１−オン、２−クロロチオキサントン、２，４−ジエチルチオキサントン、２，４−ジイソプロピルチオキサントン、２，４−ジメチルチオキサントン、イソプロピルチオキサントン、および１−クロロ−４−プロポキシチオキサントン等が挙げられる。本発明においては、市販の重合開始剤を用いることもでき、例えば、イルガキュア１８４、イルガキュア３６９、イルガキュア６５１、イルガキュア９０７（いずれも、チバ・スペシャリティー・ケミカルズ社製）、ダロキュアー（メルク社製）、アデカ１７１７（旭電化工業株式会社製）等のケトン系化合物、および２，２’−ビス（ｏ−クロロフェニル）−４，５，４’−テトラフェニル−１，２’ビイミダゾール（黒金化成株式会社製）等のビイミダゾール系化合物が好ましい。好ましい態様では、重合開始剤の含有量は、色材の合計質量に対して１〜４０質量％である。
　【００２１】
［液晶表示装置］
　図４は、本発明の液晶表示装置の一実施形態を示す部分断面図であり、上述の本発明のカラーフィルタ１を使用した例である。図４において、液晶表示装置１１は、カラーフィルタ１と対向基板２１を所望の設定間隔で対向させ、周辺部をシール部材（図示せず）により封止し、間隙部分に液晶層３１が位置するものである。また、カラーフィルタ１の液晶層３１と反対側、および、対向基板２１の液晶層３１と反対側には、それぞれ偏光膜１２，１３が配設されており、対向基板２１の背面側には白色ＬＥＤ光源４１が配設されている。そして、使用するカラーフィルタ１は、白色ＬＥＤ光源４１の発光波長分布の青色発光ピーク波長と青色パターン４Ｂの光透過率ピーク波長との差が５ｎｍ以下とされている。
　カラーフィルタ１は、遮光層３および着色層４を被覆するように透明保護層５を備え、この透明保護層５上に共通透明電極６を備えている。また、対向基板２１の液晶層３１側には対向電極２２が配設され、この対向電極２２は、対向基板２１に設けられた駆動素子（図示せず）に接続されている。
　【００２２】
　偏光膜１２，１３としては、例えば、ポリビニルアルコールフィルムに２色性を有するヨウ素錯体等の異方性材料を吸着配向させたもの等、公知の偏光材料を使用することができる。
　共通透明電極６、対向電極２２は、酸化インジウムスズ（ＩＴＯ）、酸化亜鉛（ＺｎＯ）、酸化スズ（ＳｎＯ）等、および、その合金等を用いて、スパッタリング法、真空蒸着法、ＣＶＤ法等の一般的な成膜方法により形成されたものである。
　対向基板２１は、上述のカラーフィルタ用の透明基板２として挙げたものを使用することができる。
　液晶層３１の駆動方式は、ＴＮ方式、ＳＴＮ方式、ＩＰＳ方式、ＯＣＢ方式、ＭＶＡ方式等の駆動方式を用いることができ、駆動方式によっては、上記の共通透明電極６が不要であり、さらに、対向基板２１の対向電極２２が駆動方式に適合するような形態をとることができる。また、液晶層３１に用いる液晶化合物は、駆動方式に応じて特定の結晶配列が可能な液晶化合物を適宜選択して使用することができる。
　液晶層３１の配向に使用する配向膜（図示せず）は、ポリイミド系、ポリアミド系、ポリウレタン系およびポリ尿素系等の有機化合物により形成することができ、厚みは０．０１〜１μｍ程度とすることができる。
　【００２３】
　白色ＬＥＤ光源４１は、例えば、青色ＬＥＤと、この青色ＬＥＤから発光された光によって励起され、上記青色ＬＥＤから発光された光と混色することにより白色光とすることができる蛍光を発する蛍光体とを備えるものを使用することができる。青色ＬＥＤは、公知の青色ＬＥＤを使用することができ、発光波長が４４０〜４５０ｎｍ、好ましくは４４２〜４４８ｎｍの範囲であるものを適宜使用することができる。また、蛍光体は、上記の発光波長の光により励起され、より長波長の蛍光を発するものであり、例えば、イットリウム・アルミニウム・ガーネット蛍光体（以下、「ＹＡＧ系蛍光体」）、赤色・緑色蛍光体（以下、「ＲＧ蛍光体」）等の公知の蛍光体を使用することができる。
　このような液晶表示装置１１は、白色ＬＥＤ光源４１の発光波長分布の青色発光ピーク波長と、着色層４を構成する青色パターン４Ｂの光透過率ピーク波長との差が５ｎｍ以下であるので、カラーフィルタ１を透過する白色ＬＥＤ光源４１からの光の光量低下が抑制され、色再現性と輝度が共に優れたものである。
　上述の実施形態は例示であり、本発明の液晶表示装置は、これらに限定されるものではない。
　【実施例】
　【００２４】
　次に、実施例を示して本発明を更に詳細に説明する。
［参考例１］
　（遮光層の形成）
　まず、下記分量の成分を混合し、サンドミルにて十分に分散し、黒色顔料分散液を調整した。
　（黒色顔料分散液の組成）
　・黒色顔料　　　　　　　　　　　　　　　　　　　　…　２３質量部
　・高分子分散剤　　　　　　　　　　　　　　　　　　…　　２質量部
　　（ビックケミー・ジャパン（株）Ｄｉｓｐｅｒｂｙｋ１１１）
　・溶剤（ジエチレングリコールジメチルエーテル）　　…　７５質量部
　【００２５】
　次に、下記分量の成分を十分混合して、遮光層用組成物を得た。
　（遮光層用組成物の組成）
　・上記黒色顔料分散液　　　　　　　　　　　　　　　…　６１質量部
　・硬化性樹脂組成物　　　　　　　　　　　　　　　　…　２０質量部
　・ジエチレングリコールジメチルエーテル　　　　　　…　３０質量部
　【００２６】
　そして、透明基板として厚み１．１ｍｍのガラス基板（旭硝子（株）製　ＡＮ材）を定法にしたがって洗浄した後、遮光層用組成物をスピンコート法により塗布し、１００℃で３分間乾燥させ、膜厚約１μｍの遮光層形成用の塗布層を形成した。この遮光層形成用の塗布層を、超高圧水銀ランプで所望の遮光層形状パターンに露光した後、０．０５質量％水酸化カリウム水溶液で現像し、その後、透明基板を１８０℃の雰囲気下に３０分間放置することにより加熱処理を施して遮光層を形成した。
　【００２７】
（各色パターンの形成）
　上記のように遮光層を形成した透明基板上に、下記組成の赤色パターン用感光性塗料Ｒをスピンコート法により塗布し、その後、７０℃のオーブン中で３分間乾燥して赤色パターン形成用層を形成した。次いで、この赤色パターン形成用層から１００μｍの距離にスリットマスク（凹凸形成用遮光部幅１０μｍ）を配置してプロキシミティアライナにより２．０ｋＷの超高圧水銀ランプを用いて赤色パターンの形成領域に相当する領域のみに紫外線を１０秒間照射した。次いで、０．０５質量％水酸化カリウム水溶液（液温２３℃）中に１分間浸漬してアルカリ現像し、赤色パターン形成用層の未硬化部分のみを除去した。その後、透明基板を１８０℃の雰囲気下に３０分間放置することにより加熱処理を施して赤色パターンを形成した。
　次に、下記組成の緑色パターン用感光性塗料Ｇ１を用いて、赤色パターンと同様の工程で、緑色パターンを形成した。
　さらに、下記組成の青色パターン用感光性塗料Ｂ１を用いて、赤色パターンと同様の工程で、青色パターンを形成した。
　これにより赤色パターン、緑色パターンおよび青色パターンからなる着色層（厚み２μｍ）を有するカラーフィルタを得た。
　【００２８】
　このカラーフィルタの緑色パターンおよび青色パターンにおける光透過率を顕微分光装置（オリンパス（株）製　ＯＳＰ−ＳＰ２０００）を用いて測定し、光透過率のピーク波長を下記の表１に示した。
　（赤色パターン用感光性塗料Ｒ）
　・Ｃ．Ｉ．Ｐｉｇｍｅｎｔ　Ｒｅｄ　１７７　　　　　　…　５．９質量部
　　（大日精化工業（株）製　Ｃｈｒｏｍｏｆｉｎｅ　Ｒｅｄ　６６０５）
　・Ｃ．Ｉ．Ｐｉｇｍｅｎｔ　Ｒｅｄ　２５４　　　　　　…　３．３質量部
　　（ＣＳＣ（株）製　ＢＴ−ＣＦ）
　・Ｃ．Ｉ．Ｐｉｇｍｅｎｔ　Ｙｅｌｌｏｗ　１５０　　　…　２．８質量部
　　（Ｌａｎｘｅｓｓ（株）製　Ｙ−５６８８）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００２９】
　（緑色パターン用感光性塗料Ｇ１）
　・Ｃ．Ｉ．Ｐｉｇｍｅｎｔ　Ｇｒｅｅｎ　５８　　　　　…　　５質量部
　　（ＤＩＣ（株）製）
　・Ｃ．Ｉ．Ｐｉｇｍｅｎｔ　Ｙｅｌｌｏｗ　１３８　　　…　　５質量部
　　（ＢＡＳＦ（株）製　Ｋ０９６１　ＨＤ）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００３０】
　（青色パターン用感光性塗料Ｂ１）
　・Ｃ．Ｉ．Ｐｉｇｍｅｎｔ　Ｖｉｏｌｅｔ　２３　　　　…　１０質量部
　　（ＤＩＣ（株）製　Ｖｉｏｌｅｔ　ＲＥ）
　・トリアリールメタン化合物　　　　　　　　　　　　　…　９０質量部
　　（日本化薬（株）製　Ａｃｉｄ　Ｂｉｕｅ　８３）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００３１】
　尚、上記の硬化性樹脂組成物Ｉは、以下のように調製した。
　まず、重合槽中にメタクリル酸メチル（ＭＭＡ）を６３質量部、アクリル酸（ＡＡ）を１２質量部、メタクリル酸−２−ヒドロキシエチル（ＨＥＭＡ）を６質量部、ジエチレングリコールジメチルエーテル（ＤＭＤＧ）を８８質量部仕込み、撹拌し溶解させた後、２，２′−アゾビス（２−メチルブチロニトリル）を７質量部添加し、均一に溶解させた。その後、窒素気流下、８５℃で２時間撹拌し、更に１００℃で１時間反応させた。得られた溶液に、更にメタクリル酸グリシジル（ＧＭＡ）を７質量部、トリエチルアミンを０．４質量部、およびハイドロキノンを０．２質量部添加し、１００℃で５時間撹拌し、共重合樹脂溶液（固形分５０％）を得た。
　【００３２】
　次に、上記の共重合樹脂溶液を用いて、下記の各材料を室温で撹拌、混合して硬化性樹脂組成物Ｉを調製した。
　（硬化性樹脂組成物Ｉの組成）
　・上記の共重合樹脂溶液（固形分５０％）　　　　　　…　１６質量部
　・ジペンタエリスリトールペンタアクリレート　　　　…　２４質量部
　　（サートマー社製　ＳＲ３９９）
　・オルソクレゾールノボラック型エポキシ樹脂　　　　…　　４質量部
　　（油化シェルエポキシ社製　エピコート１８０Ｓ７０）
　・２−メチル−１−（４−メチルチオフェニル）−２−モノフォリノ
　　プロパン−１−オン　　　　　　　　　　　　　　　…　　４質量部
　・ジエチレングリコールジメチルエーテル　　　　　　…　５２質量部
　【００３３】
［実施例］
　青色パターン用感光性塗料として、下記組成の青色パターン用感光性塗料Ｂ２を用いた他は、参考例１と同様にして、カラーフィルタを得た。
　このカラーフィルタの緑色パターンおよび青色パターンにおける光透過率のピーク波長を参考例１と同様に測定し、結果を下記の表１に示した。
　（青色パターン用感光性塗料Ｂ２）
　・トリアリールメタン化合物（レーキ化合物）　　　　…　１０質量部
　　（ＢＡＳＦ（株）製　ＦＡＮＡＬ　Ｂｉｕｅ　Ｄ６３４０）
　・ポリスルホン酸型高分子分散剤　　　　　　　　　　…　　３質量部
　・硬化性樹脂組成物Ｉ　　　　　　　　　　　　　　　…　　５質量部
　・酢酸−３−メトキシブチル　　　　　　　　　　　　…　８２質量部
　【００３４】
［参考例２］
　緑色パターン用感光性塗料として、下記組成の緑色パターン用感光性塗料Ｇ２を用いた他は、参考例１と同様にして、カラーフィルタを得た。
　このカラーフィルタの緑色パターンおよび青色パターンにおける光透過率のピーク波長を参考例１と同様に測定し、結果を下記の表１に示した。
　（緑色パターン用感光性塗料Ｇ２）
　・Ｃ．Ｉ．Ｐｉｇｍｅｎｔ　Ｇｒｅｅｎ　５８　　　　　…　６．５質量部
　　（ＤＩＣ（株）製）
　・Ｃ．Ｉ．Ｐｉｇｍｅｎｔ　Ｙｅｌｌｏｗ　１５０　　　…　３．５質量部
　　（Ｌａｎｘｅｓｓ（株）製　Ｙ−５６８８）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００３５】
［参考例３］
　緑色パターン用感光性塗料として、下記組成の緑色パターン用感光性塗料Ｇ３を用いた他は、参考例１と同様にして、カラーフィルタを得た。
　このカラーフィルタの緑色パターンおよび青色パターンにおける光透過率のピーク波長を参考例１と同様に測定し、結果を下記の表１に示した。
　（緑色パターン用感光性塗料Ｇ３）
　・Ｃ．Ｉ．Ｐｉｇｍｅｎｔ　Ｇｒｅｅｎ　５８　　　　　…　５．５質量部
　　（ＤＩＣ（株）製）
　・Ｃ．Ｉ．Ｐｉｇｍｅｎｔ　Ｙｅｌｌｏｗ　１３８　　　…　４．５質量部
　　（ＤＩＣ（株）製）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００３６】
［比較例１］
　緑色パターン用感光性塗料として、下記組成の緑色パターン用感光性塗料Ｇ４を用い、青色パターン用感光性塗料として、下記組成の青色パターン用感光性塗料Ｂ３を用いた他は、参考例１と同様にして、カラーフィルタを得た。
　このカラーフィルタの緑色パターンおよび青色パターンにおける光透過率のピーク波長を参考例１と同様に測定し、結果を下記の表１に示した。
　（緑色パターン用感光性塗料Ｇ４）
　・Ｃ．Ｉ．Ｐｉｇｍｅｎｔ　Ｇｒｅｅｎ　３６　　　　　…　５．４質量部
　　（ＤＩＣ（株）製）
　・Ｃ．Ｉ．Ｐｉｇｍｅｎｔ　Ｙｅｌｌｏｗ　１５０　　　…　４．６質量部
　　（Ｌａｎｘｅｓｓ（株）製　Ｙ−５６８８）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００３７】
　（青色パターン用感光性塗料Ｂ３）
　・Ｃ．Ｉ．Ｐｉｇｍｅｎｔ　Ｂｌｕｅ　１５：６　　　　…　　９質量部
　　（ＤＩＣ（株）製　Ｆａｓｔｏｇｅｎ　Ｂｌｕｅ　ＥＰ−７）
　・Ｃ．Ｉ．Ｐｉｇｍｅｎｔ　Ｖｉｏｌｅｔ　２３　　　　…　　１質量部
　　（ＤＩＣ（株）製　Ｖｉｏｌｅｔ　ＲＥ）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００３８】
［比較例２］
　緑色パターン用感光性塗料として、上記の組成の緑色パターン用感光性塗料Ｇ２を用いた他は、比較例１と同様にして、カラーフィルタを得た。
　このカラーフィルタの緑色パターンおよび青色パターンにおける光透過率のピーク波長を参考例１と同様に測定し、結果を下記の表１に示した。
　【００３９】
［比較例３］
　青色パターン用感光性塗料として、下記組成の青色パターン用感光性塗料Ｂ４を用いた他は、参考例１と同様にして、カラーフィルタを得た。
　このカラーフィルタの緑色パターンおよび青色パターンにおける光透過率のピーク波長を参考例１と同様に測定し、結果を下記の表１に示した。
　（青色パターン用感光性塗料Ｂ４）
　・Ｃ．Ｉ．Ｐｉｇｍｅｎｔ　Ｂｌｕｅ　１５：６　　　　…　　７質量部
　　（ＤＩＣ（株）製　Ｆａｓｔｏｇｅｎ　Ｂｌｕｅ　ＥＰ−７）
　・Ｃ．Ｉ．Ｐｉｇｍｅｎｔ　Ｖｉｏｌｅｔ　２３　　　　…　　３質量部
　　（ＤＩＣ（株）製　Ｖｉｏｌｅｔ　ＲＥ）
　・ポリスルホン酸型高分子分散剤　　　　　　　　　　　…　　３質量部
　・硬化性樹脂組成物Ｉ　　　　　　　　　　　　　　　　…　　５質量部
　・酢酸−３−メトキシブチル　　　　　　　　　　　　　…　８２質量部
　【００４０】
［液晶表示装置の作製］
　上記の各カラーフィルタ（参考例１、実施例、参考例２、参考例３、比較例１〜３）上に酸化インジウムスズ（ＩＴＯ）からなる共通透明電極（厚み０．１５μｍ）を形成した。
　また、対向基板を定法にしたがって洗浄した後、対向基板上の所定の複数の個所に駆動素子として薄膜トランジスタ（ＴＦＴ）を形成し、各ＴＦＴのドレイン電極に接続するように対向電極（厚み０．１５μｍ）を酸化インジウムスズ（ＩＴＯ）により形成した。
　次に、上記のカラーフィルタの共通透明電極を覆うように、また、対向基板上の対向電極を覆うようにポリイミド樹脂塗料（ＪＳＲ（株）製　ＪＡＬＳ−２０４）を塗布、乾燥して配向層（厚み０．５μｍ）を設け、配向処理を施した。
　【００４１】
　次いで、これらのカラーフィルタと対向基板を対向させ、間隙に液晶（メルク社製ＭＬＣ−２０３８）を封入してセルを構成し、このセルのカラーフィルタと対向基板の外側にそれぞれ偏光膜を貼設し、さらに、対向基板の外側に白色ＬＥＤ光源（色温度１８０００Ｋ）を配設して、液晶表示装置を得た。使用した白色ＬＥＤ光源の発光波長分布を、輝度計（（株）トプコン製　ＳＲ−３ＡＲ）で測定した結果、青色発光ピーク波長は４４５ｎｍであり、緑色発光ピーク波長は５４０ｎｍであった。
　【００４２】
［評　価］
　作製した７種の液晶表示装置（参考試料１、試料１、参考試料２、参考試料３、比較試料１〜３）について、輝度計（（株）トプコン製　ＳＲ−３ＡＲ）を用いて、カラーフィルタ側で観測される緑、青の各色光のｘｙ色度とＹ値（明度）を測定し、結果を下記の表１に示した。
　【００４３】
　【表１】
　【００４４】
　表１に示されるように、試料１は、比較試料１〜３に比べて青色パターンのＹ値および白表示のＹ値が高く、高輝度であることが確認された。また、試料１と比較試料１の対比から、白色ＬＥＤ光源の発光波長分布の緑色発光ピーク波長と緑色パターンの光透過率ピーク波長との差を５ｎｍ以下とすることにより、輝度が更に向上することが確認された。
　【産業上の利用可能性】
　【００４５】
　白色発光ダイオード光源を使用する液晶表示装置に用いるカラーフィルタの製造と、液晶表示装置の製造において有用である。
　【符号の説明】
　【００４６】
　１…カラーフィルタ
　２…透明基板
　３…遮光層
　４…着色層
　４Ｒ…赤色パターン
　４Ｇ…緑色パターン
　４Ｂ…青色パターン
　１１…液晶表示装置
　２１…対向基板
　３１…液晶層
　４１…白色発光ダイオード光源
（５７）【特許請求の範囲】
　【請求項１】
　白色発光ダイオードを光源とする液晶表示装置に使用するカラーフィルタにおいて、
　透明基板と、該透明基板上に位置する着色層と、を備え、該着色層は赤色パターン、緑色パターン、青色パターンを少なくとも有し、
　白色発光ダイオード光源の発光波長分布の青色発光ピーク波長と前記青色パターンの光透過率ピーク波長との差が５ｎｍ以下であり、白色発光ダイオード光源の発光波長分布の緑色発光ピーク波長と前記緑色パターンの光透過率ピーク波長との差が５ｎｍ以下であり、前記青色パターンは、色材としてトリアリールメタン化合物のみを含有することを特徴とする白色発光ダイオード光源用のカラーフィルタ。
　【請求項２】
削除
　【請求項３】
　前記トリアリールメタン化合物は、レーキ顔料であることを特徴とする請求項
１に
　【請求項４】
　前記トリアリールメタン化合物は、Ｃ．Ｉ．Ａｃｉｄ　Ｂｌｕｅ　８３であることを特徴とする請求項
１に
　【請求項５】
　前記緑色パターンは、色材としてピグメントグリーン５８とピグメントイエロー１３８を含有することを特徴とする請求項１
、請求項３、および、
　【請求項６】
　カラーフィルタが液晶層を介して対向基板と対向して配設され、カラーフィルタを構成する複数色の各色パターンが画素をなすような液晶表示装置において、
　カラーフィルタは請求項１
、請求項３、請求項４、および、
　対向基板の前記カラーフィルタと対向する面と反対側に白色発光ダイオード光源を備えることを特徴とする液晶表示装置。